(57)【要約】      （修正有）【課題】膜厚方向の熱伝導性に優れた熱伝導シートを形成し得る組成物を提供する。また、膜厚方向の熱伝導性に優れた熱伝導シート、及び上記熱伝導シートを用いた熱伝導層付きデバイスを提供する。【解決手段】窒化ホウ素と、一般式（１）で表される化合物、および、縮合多環芳香族化合物系化合物３種の計４種から選択される１種以上の表面修飾剤と、を含む組成物。2020033330.tif 000055【選択図】なし【特許請求の範囲】
【請求項１】
窒化ホウ素と、
一般式（１）で表される化合物、一般式（２）で表される化合物、一般式（３）で表される化合物、及び一般式（４）で表される化合物からなる群より選択される１種以上の化合物と、を含む組成物。
【化１】
2020033330.tif 000051
一般式（１）中、
Ｑ1及びＱ2は、それぞれ独立に、−ＣＨ＝又は窒素原子を表す。
Ｑ3は、−Ｃ（Ｘ13）＝又は窒素原子を表す。
Ｘ11〜Ｘ13は、それぞれ独立に、水素原子又は１価の置換基を表す。但し、Ｘ11〜Ｘ13のうち１つ以上は、＊−（Ｄ1−Ａ1）m−Ｄ2−Ｙ1を表す。Ｄ1及びＤ2は、それぞれ独立に、単結合又は２価の連結基を表す。Ａ1は、炭素数６以上の２価の芳香環基、又は炭素数６以上のシクロアルキレン基を表す。Ｙ1は、水酸基、アミノ基、チオール基、カルボン酸基、カルボン酸無水物基を含む１価の置換基、イソシアネート基、エポキシ基、又はオキセタニル基を表す。ｍは、０以上の整数を表す。
Ｅ1及びＥ2は、それぞれ独立に、単結合又は２価の連結基を表す。
Ｇ1は、２価の芳香族炭化水素環基、又は２価の複素環基を表す。
Ｚ11は、アルデヒド基、ボロン酸基、ハロゲン原子、イソチオシアネート基、シアネート基、Ｎ−ヒドロキシコハク酸イミド基、スルホニルクロリド基、カルボン酸クロリド基、カーボネート基を含む１価の置換基、カルボジイミド基を含む１価の置換基、カルボン酸基、ホスホン酸基、ホスフィン酸基、スルホン酸基、ニトリル基、ニトロ基、アルコキシシリル基、アルキニル基、マレイミド基、アシルアジド基、アリールハライド基、ペンタフルオロフェニルエステル基、イミドエステル基を含む１価の置換基、又はハロゲン化アルキル基を表す。
ｎは、１以上の整数を表す。
なお、一般式（１）中、ｍが２以上の整数である場合、複数個存在するＡ1及び複数個存在するＤ1は、は、互いに同一であっても異なっていてもよい。また、ｎが２以上の整数である場合、複数個存在するＥ1及び複数個存在するＧ1は、互いに同一であっても異なっていてもよい。
【化２】
2020033330.tif 000052
一般式（２）中、
Ｘ21〜Ｘ23は、それぞれ独立に、水素原子又は１価の置換基を表す。但し、Ｘ21〜Ｘ23のうち１つ以上は、＊−（Ｄ1−Ａ1）m−Ｄ2−Ｙ1を表す。Ｄ1及びＤ2は、それぞれ独立に、単結合又は２価の連結基を表す。Ａ1は、炭素数６以上の２価の芳香環基、又は炭素数６以上のシクロアルキレン基を表す。Ｙ1は、水酸基、アミノ基、チオール基、カルボン酸基、カルボン酸無水物基を含む１価の置換基、イソシアネート基、エポキシ基、又はオキセタニル基を表す。ｍは、０以上の整数を表す。
Ｅ21は、単結合又は２価の連結基を表す。
Ｚ21は、アルデヒド基、ボロン酸基、ハロゲン原子、イソチオシアネート基、シアネート基、Ｎ−ヒドロキシコハク酸イミド基、スルホニルクロリド基、カルボン酸クロリド基、カーボネート基を含む１価の置換基、カルボジイミド基を含む１価の置換基、カルボン酸基、ホスホン酸基、ホスフィン酸基、スルホン酸基、ニトリル基、ニトロ基、アルコキシシリル基、アルキニル基、マレイミド基、アシルアジド基、アリールハライド基、ペンタフルオロフェニルエステル基、イミドエステル基を含む１価の置換基、又はハロゲン化アルキル基を表す。
なお、一般式（２）中、ｍが２以上の整数である場合、複数個存在するＡ1及び複数個存在するＤ1は、は、互いに同一であっても異なっていてもよい。
【化３】
2020033330.tif 000053
一般式（３）中、
Ｘ31〜Ｘ35は、それぞれ独立に、水素原子又は１価の置換基を表す。但し、Ｘ31〜Ｘ35のうち１つ以上は、＊−（Ｄ1−Ａ1）m−Ｄ2−Ｙ1を表す。Ｄ1及びＤ2は、それぞれ独立に、単結合又は２価の連結基を表す。Ａ1は、炭素数６以上の２価の芳香環基、又は炭素数６以上のシクロアルキレン基を表す。Ｙ1は、水酸基、アミノ基、チオール基、カルボン酸基、カルボン酸無水物基を含む１価の置換基、イソシアネート基、エポキシ基、又はオキセタニル基を表す。ｍは、０以上の整数を表す。
Ｅ31は、単結合又は２価の連結基を表す。
Ｚ31は、アルデヒド基、ボロン酸基、ハロゲン原子、イソチオシアネート基、シアネート基、Ｎ−ヒドロキシコハク酸イミド基、スルホニルクロリド基、カルボン酸クロリド基、カーボネート基を含む１価の置換基、カルボジイミド基を含む１価の置換基、カルボン酸基、ホスホン酸基、ホスフィン酸基、スルホン酸基、ニトリル基、ニトロ基、アルコキシシリル基、アルキニル基、マレイミド基、アシルアジド基、アリールハライド基、ペンタフルオロフェニルエステル基、イミドエステル基を含む１価の置換基、又はハロゲン化アルキル基を表す。
なお、一般式（３）中、ｍが２以上の整数である場合、複数個存在するＡ1及び複数個存在するＤ1は、は、互いに同一であっても異なっていてもよい。
【化４】
2020033330.tif 000054
一般式（４）中、
Ｘ41〜Ｘ44は、それぞれ独立に、水素原子又は１価の置換基を表す。但し、Ｘ41〜Ｘ44のうち１つ以上は、＊−（Ｄ1−Ａ1）m−Ｄ2−Ｙ1を表す。Ｄ1及びＤ2は、それぞれ独立に、単結合又は２価の連結基を表す。Ａ1は、炭素数６以上の２価の芳香環基、又は炭素数６以上のシクロアルキレン基を表す。Ｙ1は、水酸基、アミノ基、チオール基、カルボン酸基、カルボン酸無水物基を含む１価の置換基、イソシアネート基、エポキシ基、又はオキセタニル基を表す。ｍは、０以上の整数を表す。
Ｅ41は、単結合又は２価の連結基を表す。
Ｚ41は、アルデヒド基、ボロン酸基、ハロゲン原子、イソチオシアネート基、シアネート基、Ｎ−ヒドロキシコハク酸イミド基、スルホニルクロリド基、カルボン酸クロリド基、カーボネート基を含む１価の置換基、カルボジイミド基を含む１価の置換基、カルボン酸基、ホスホン酸基、ホスフィン酸基、スルホン酸基、ニトリル基、ニトロ基、アルコキシシリル基、アルキニル基、マレイミド基、アシルアジド基、アリールハライド基、ペンタフルオロフェニルエステル基、イミドエステル基を含む１価の置換基、又はハロゲン化アルキル基を表す。
なお、一般式（４）中、ｍが２以上の整数である場合、複数個存在するＡ1及び複数個存在するＤ1は、は、互いに同一であっても異なっていてもよい。
【請求項２】
前記一般式（１）中、ｎ個の前記Ｇ1のうち１つ以上が縮合多環式の芳香族炭化水素環基を表す、請求項１に記載の組成物。
【請求項３】
前記Ｄ1及び前記Ｄ2が、それぞれ独立に、単結合、炭素数１〜２０の２価の脂肪族炭化水素基、−Ｏ−、−Ｓ−、−ＳＯ2−、−ＮＲA−、−ＣＯ−、−ＣＯＯ−、−ＯＣＯ−、−ＮＲA−ＣＯ−、−ＣＯ−ＮＲA−、−ＳＯ3−、−ＳＯ2ＮＲA−、−ＮＲAＳＯ2−、及び、これらを２種以上組み合わせた基を表し、上記ＲAは、水素原子又は１価の置換基を表す、請求項１又は２に記載の組成物。
【請求項４】
前記Ｅ1、前記Ｅ2、前記Ｅ21、前記Ｅ31、及び前記Ｅ41が、それぞれ独立に、単結合、炭素数１〜２０の２価の脂肪族炭化水素基、−Ｏ−、−Ｓ−、−ＳＯ2−、−ＮＲA−、−ＣＯ−、−ＣＯＯ−、−ＯＣＯ−、−ＮＲA−ＣＯ−、−ＣＯ−ＮＲA−、−ＳＯ3−、−ＳＯ2ＮＲA−、−ＮＲAＳＯ2−、及び、これらを２種以上組み合わせた基を表し、上記ＲAは、水素原子又は１価の置換基を表す、請求項１〜３のいずれか１項に記載の組成物。
【請求項５】
更に、重合性モノマーを含む、請求項１〜４のいずれか１項に記載の組成物。
【請求項６】
前記重合性モノマーが液晶性を示す、請求項５に記載の組成物。
【請求項７】
前記重合性モノマーが円盤状液晶化合物である、請求項５又は６に記載の組成物。
【請求項８】
前記窒化ホウ素が平板状である、請求項１〜７のいずれか１項に記載の組成物。
【請求項９】
更に、硬化剤を含み、
前記硬化剤が、活性水素含有官能基を有する円盤状液晶化合物を含む、請求項１〜８のいずれか１項に記載の組成物。
【請求項１０】
請求項１〜９のいずれか１項に記載の組成物を硬化して形成される熱伝導シートであり、
下記式（１）を満たす、熱伝導シート。
式（１）：Ｉ（００２）／Ｉ（１００）≧２０
Ｉ（００２）：Ｘ線回折により測定される窒化ホウ素の（００２）面に由来するピーク強度
Ｉ（１００）：Ｘ線回折により測定される窒化ホウ素の（１００）面に由来するピーク強度
【請求項１１】
デバイスと、前記デバイス上に配置された請求項１０に記載の熱伝導シートを含む熱伝導層とを有する、熱伝導層付きデバイス。
【発明の詳細な説明】
【技術分野】
【０００１】
本発明は、組成物、熱伝導シート、及び熱伝導層付きデバイスに関する。
【背景技術】
【０００２】
パーソナルコンピュータ、一般家電、及び自動車等の様々な電気機器に用いられているパワー半導体デバイスは、近年、小型化が急速に進んでいる。小型化に伴い高密度化されたパワー半導体デバイスから発生する熱の制御が困難になっている。
このような問題に対応するため、パワー半導体デバイスからの放熱を促進する熱伝導材料が用いられている。
例えば、特許文献１に、重合性モノマーと、窒化ホウ素の表面をボロン酸化合物で処理して形成される表面修飾無機物とを含む組成物、及び上記組成物を用いて形成される熱伝導材料が開示されている。
【先行技術文献】
【特許文献】
【０００３】
【特許文献１】国際公開第２０１６/０８４８７３号公報
【発明の概要】
【発明が解決しようとする課題】
【０００４】
本発明者らは、特許文献１を参照して調製した組成物を用いて熱伝導シートを作製し、その熱伝導性について検討したところ、膜厚方向の熱伝導性を更に改善する余地があることを知見した。
【０００５】
そこで、本発明は、膜厚方向の熱伝導性に優れた熱伝導シートを形成し得る組成物を提供することを課題とする。
また、本発明は、膜厚方向の熱伝導性に優れた熱伝導シート、及び上記熱伝導シートを用いた熱伝導層付きデバイスを提供することを課題とする。
【課題を解決するための手段】
【０００６】
本発明者らは、後述する一般式（１）〜（４）で表される化合物を表面修飾剤として含む組成物によって上記課題が解決できることを見出し、本発明を完成させた。
すなわち、以下の構成により上記課題を解決できることを見出した。
【０００７】
〔１〕  窒化ホウ素と、
後述する一般式（１）で表される化合物、後述する一般式（２）で表される化合物、後述する一般式（３）で表される化合物、及び後述する一般式（４）で表される化合物からなる群より選択される１種以上の化合物と、を含む組成物。
〔２〕  上記一般式（１）中、ｎ個の上記Ｇ1のうち１つ以上が縮合多環式の芳香族炭化水素環基を表す、〔１〕に記載の組成物。
〔３〕  上記Ｄ1及び上記Ｄ2が、それぞれ独立に、単結合、炭素数１〜２０の２価の脂肪族炭化水素基、−Ｏ−、−Ｓ−、−ＳＯ2−、−ＮＲA−、−ＣＯ−、−ＣＯＯ−、−ＯＣＯ−、−ＮＲA−ＣＯ−、−ＣＯ−ＮＲA−、−ＳＯ3−、−ＳＯ2ＮＲA−、−ＮＲAＳＯ2−、及び、これらを２種以上組み合わせた基を表し、上記ＲAは、水素原子又は１価の置換基を表す、〔１〕又は〔２〕に記載の組成物。
〔４〕  上記Ｅ1、上記Ｅ2、上記Ｅ21、上記Ｅ31、及び上記Ｅ41が、それぞれ独立に、単結合、炭素数１〜２０の２価の脂肪族炭化水素基、−Ｏ−、−Ｓ−、−ＳＯ2−、−ＮＲA−、−ＣＯ−、−ＣＯＯ−、−ＯＣＯ−、−ＮＲA−ＣＯ−、−ＣＯ−ＮＲA−、−ＳＯ3−、−ＳＯ2ＮＲA−、−ＮＲAＳＯ2−、及び、これらを２種以上組み合わせた基を表し、上記ＲAは、水素原子又は１価の置換基を表す、〔１〕〜〔３〕のいずれかに記載の組成物。
〔５〕  更に、重合性モノマーを含む、〔１〕〜〔４〕のいずれかに記載の組成物。
〔６〕  上記重合性モノマーが液晶性を示す、〔５〕に記載の組成物。
〔７〕  上記重合性モノマーが円盤状液晶化合物である、〔５〕又は〔６〕に記載の組成物。
〔８〕  上記窒化ホウ素が平板状である、〔１〕〜〔７〕のいずれかに記載の組成物。
〔９〕  更に、硬化剤を含み、
上記硬化剤が、活性水素含有官能基を有する円盤状液晶化合物を含む、〔１〕〜〔８〕のいずれかに記載の組成物。
〔１０〕  〔１〕〜〔９〕のいずれかに記載の組成物を硬化して形成される熱伝導シートであり、下記式（１）を満たす、熱伝導シート。
式（１）：Ｉ（００２）／Ｉ（１００）≧２０
Ｉ（００２）：Ｘ線回折により測定される窒化ホウ素の（００２）面に由来するピーク強度
Ｉ（１００）：Ｘ線回折により測定される窒化ホウ素の（１００）面に由来するピーク強度
〔１１〕  デバイスと、上記デバイス上に配置された〔１０〕に記載の熱伝導シートを含む熱伝導層とを有する、熱伝導層付きデバイス。
【発明の効果】
【０００８】
本発明によれば、膜厚方向の熱伝導性に優れた熱伝導シートを形成し得る組成物を提供できる。
また、本発明によれば、膜厚方向の熱伝導性に優れた熱伝導シート、及び上記熱伝導シートを用いた熱伝導層付きデバイスを提供できる。
【発明を実施するための形態】
【０００９】
以下、本発明の組成物、熱伝導シート、及び熱伝導層付きデバイスについて詳細に説明する。
以下に記載する構成要件の説明は、本発明の代表的な実施態様に基づいてなされることがあるが、本発明はそのような実施態様に制限されるものではない。
なお、本明細書において、「〜」を用いて表される数値範囲は、「〜」の前後に記載される数値を下限値及び上限値として含む範囲を意味する。
また、本明細書において、オキシラニル基は、エポキシ基とも呼ばれる官能基であり、例えば、飽和炭化水素環基の隣接する炭素原子２つがオキソ基（−Ｏ−）により結合してオキシラン環を形成している基等もオキシラニル基に含む。
【００１０】
また、本明細書において、「（メタ）アクリロイル基」との記載は、「アクリロイル基及びメタクリロイル基のいずれか一方又は双方」の意味を表す。また、「（メタ）アクリルアミド基」との記載は、「アクリルアミド基及びメタクリルアミド基のいずれか一方又は双方」の意味を表す。
【００１１】
また、本明細書において、「置換基を有していてもよい」という場合の置換基の種類、置換基の位置、及び置換基の数は特に制限されない。置換基の数は例えば、１個、又は、２個以上が挙げられる。置換基の例としては水素原子を除く１価の非金属原子団が挙げられ、例えば、以下の置換基群Ｙから選択できる。
【００１２】
置換基群Ｙ：
ハロゲン原子（−Ｆ、−Ｂｒ、−Ｃｌ、−Ｉ）、水酸基、アミノ基、カルボン酸基及びその共役塩基基、カルボン酸無水物基、シアネートエステル基、不飽和重合性基、オキシラニル基、オキセタニル基、アジリジニル基、チオール基、イソシアネート基、チオイソシアネート基、アルデヒド基、アルコキシ基、アリーロキシ基、アルキルチオ基、アリールチオ基、アルキルジチオ基、アリールジチオ基、Ｎ−アルキルアミノ基、Ｎ，Ｎ−ジアルキルアミノ基、Ｎ−アリールアミノ基、Ｎ，Ｎ−ジアリールアミノ基、Ｎ−アルキル−Ｎ−アリールアミノ基、アシルオキシ基、カルバモイルオキシ基、Ｎ−アルキルカルバモイルオキシ基、Ｎ−アリールカルバモイルオキシ基、Ｎ，Ｎ−ジアルキルカルバモイルオキシ基、Ｎ，Ｎ−ジアリールカルバモイルオキシ基、Ｎ−アルキル−Ｎ−アリールカルバモイルオキシ基、アルキルスルホキシ基、アリールスルホキシ基、アシルチオ基、アシルアミノ基、Ｎ−アルキルアシルアミノ基、Ｎ−アリールアシルアミノ基、ウレイド基、Ｎ’−アルキルウレイド基、Ｎ’，Ｎ’−ジアルキルウレイド基、Ｎ’−アリールウレイド基、Ｎ’，Ｎ’−ジアリールウレイド基、Ｎ’−アルキル−Ｎ’−アリールウレイド基、Ｎ−アルキルウレイド基、Ｎ−アリールウレイド基、Ｎ’−アルキル−Ｎ−アルキルウレイド基、Ｎ’−アルキル−Ｎ−アリールウレイド基、Ｎ’，Ｎ’−ジアルキル−Ｎ−アルキルウレイド基、Ｎ’，Ｎ’−ジアルキル−Ｎ−アリールウレイド基、Ｎ’−アリール−Ｎ−アルキルウレイド基、Ｎ’−アリール−Ｎ−アリールウレイド基、Ｎ’，Ｎ’−ジアリール−Ｎ−アルキルウレイド基、Ｎ’，Ｎ’−ジアリール−Ｎ−アリールウレイド基、Ｎ’−アルキル−Ｎ’−アリール−Ｎ−アルキルウレイド基、Ｎ’−アルキル−Ｎ’−アリール−Ｎ−アリールウレイド基、アルコキシカルボニルアミノ基、アリーロキシカルボニルアミノ基、Ｎ−アルキル−Ｎ−アルコキシカルボニルアミノ基、Ｎ−アルキル−Ｎ−アリーロキシカルボニルアミノ基、Ｎ−アリール−Ｎ−アルコキシカルボニルアミノ基、Ｎ−アリール−Ｎ−アリーロキシカルボニルアミノ基、ホルミル基、アシル基、アルコキシカルボニル基、アリーロキシカルボニル基、カルバモイル基、Ｎ−アルキルカルバモイル基、Ｎ，Ｎ−ジアルキルカルバモイル基、Ｎ−アリールカルバモイル基、Ｎ，Ｎ−ジアリールカルバモイル基、Ｎ−アルキル−Ｎ−アリールカルバモイル基、アルキルスルフィニル基、アリールスルフィニル基、アルキルスルホニル基、アリールスルホニル基、スルホ基（−ＳＯ3Ｈ）及びその共役塩基基、アルコキシスルホニル基、アリーロキシスルホニル基、スルフィナモイル基、Ｎ−アルキルスルフィナモイル基、Ｎ，Ｎ−ジアルキルスルフィナモイル基、Ｎ−アリールスルフィナモイル基、Ｎ，Ｎ−ジアリールスルフィナモイル基、Ｎ−アルキル−Ｎ−アリールスルフィナモイル基、スルファモイル基、Ｎ−アルキルスルファモイル基、Ｎ，Ｎ−ジアルキルスルファモイル基、Ｎ−アリールスルファモイル基、Ｎ，Ｎ−ジアリールスルファモイル基、Ｎ−アルキル−Ｎ−アリールスルファモイル基、Ｎ−アシルスルファモイル基及びその共役塩基基、Ｎ−アルキルスルホニルスルファモイル基��−ＳＯ2ＮＨＳＯ2（ａｌｋｙｌ））及びその共役塩基基、Ｎ−アリールスルホニルスルファモイル基（−ＳＯ2ＮＨＳＯ2（ａｒｙｌ））及びその共役塩基基、Ｎ−アルキルスルホニルカルバモイル基（−ＣＯＮＨＳＯ2（ａｌｋｙｌ））及びその共役塩基基、Ｎ−アリールスルホニルカルバモイル基（−ＣＯＮＨＳＯ2（ａｒｙｌ））及びその共役塩基基、アルコキシシリル基（−Ｓｉ（Ｏａｌｋｙｌ）3）、アリーロキシシリル基（−Ｓｉ（Ｏａｒｙｌ）3）、ヒドロキシシリル基（−Ｓｉ（ＯＨ）3）及びその共役塩基基、ホスホノ基（−ＰＯ3Ｈ2）及びその共役塩基基、ジアルキルホスホノ基（−ＰＯ3（ａｌｋｙｌ）2）、ジアリールホスホノ基（−ＰＯ3（ａｒｙｌ）2）、アルキルアリールホスホノ基（−ＰＯ3（ａｌｋｙｌ）（ａｒｙｌ））、モノアルキルホスホノ基（−ＰＯ3Ｈ（ａｌｋｙｌ））及びその共役塩基基、モノアリールホスホノ基（−ＰＯ3Ｈ（ａｒｙｌ））及びその共役塩基基、ホスホノオキシ基（−ＯＰＯ3Ｈ2）及びその共役塩基基、ジアルキルホスホノオキシ基（−ＯＰＯ3（ａｌｋｙｌ）2）、ジアリールホスホノオキシ基（−ＯＰＯ3（ａｒｙｌ）2）、アルキルアリールホスホノオキシ基（−ＯＰＯ3（ａｌｋｙｌ）（ａｒｙｌ））、モノアルキルホスホノオキシ基（−ＯＰＯ3Ｈ（ａｌｋｙｌ））及びその共役塩基基、モノアリールホスホノオキシ基（−ＯＰＯ3Ｈ（ａｒｙｌ））及びその共役塩基基、シアノ基、ニトロ基、アリール基、アルケニル基、アルキニル基、及びアルキル基。
また、これらの置換基は、可能であるならば置換基同士、又は置換している基と結合して環を形成してもよい。
【００１３】
なお、不飽和重合性基としては、例えば、（メタ）アクリロイル基、（メタ）アクリルアミド基、及び以下に示すＱ１〜Ｑ７で表される置換基等が挙げられる。
【００１４】
【化１】
2020033330.tif 000002
【００１５】
［組成物］
本発明の組成物は、
窒化ホウ素と、
後述する一般式（１）で表される化合物、後述する一般式（２）で表される化合物、後述する一般式（３）で表される化合物、及び後述する一般式（４）で表される化合物からなる群より選択される１種以上の化合物（以下「特定化合物」ともいう。）と、を含む。
【００１６】
上記特定化合物の第一の特徴点として、分子中に、窒化ホウ素と吸着し得る官能基（具体的には、Ｚ11、Ｚ12、Ｚ13、又はＺ14で表される基）を含む点が挙げられる。
特定化合物は、上記構成により、窒化ホウ素の表面修飾剤として窒化ホウ素の分散性を向上させる機能を有すると考えられる。この結果として、形成される熱伝導シートは、熱伝導シート内において窒化ホウ素が偏在することなく良好に分散して存在するため、高い熱伝導性を示す。
なお、本明細書において、「表面修飾」とは、窒化ホウ素表面の少なくとも一部に上記特定化合物が吸着している状態を意味する。吸着の形態は特に限定されないが、結合している状態であることが好ましい。なお、表面修飾は、特定化合物の一部が脱離して得られる有機基（例えば、カチオン性基）が窒化ホウ素表面に結合している状態も含む。結合は、共有結合、配位結合、イオン結合、水素結合、ファンデルワールス結合、及び金属結合等、いずれの結合であってもよい。表面修飾は、窒化ホウ素表面の少なくとも一部に単分子膜を形成するようになされていてもよい。
なお、表面修飾は、窒化ホウ素表面の一部のみであっても、全体であってもよい。
【００１７】
また、上記特定化合物の第二の特徴点として、上述した窒化ホウ素と吸着し得る官能基（具体的には、Ｚ11、Ｚ12、Ｚ13、又はＺ14で表される基）に対して、架橋又は重合が可能な官能基を含む置換基（具体的には、＊−（Ｄ1−Ａ1）m−Ｄ2−Ｙ1。なお、Ｙ1が、架橋又は重合が可能な官能基に該当する。）を所定位置に配置している点が挙げられる。熱伝導シートを形成した場合、特定化合物は、上記構成に起因して膜厚方向に樹脂の架橋ネットワークを形成しやすく、この結果として、熱導電シートは、膜厚方向に高い熱伝導性を示すと考えられる。つまり、例えば、一般式（１）で表される化合物は、Ｚ11を含む置換基（具体的には、＊−（Ｅ1−Ｇ1）n−Ｅ2−Ｚ11）で置換された芳香環において、Ｚ11を含む置換基に対してメタ位又はオルト位に＊−（Ｄ1−Ａ1）m−Ｄ2−Ｙ1で表される基を有する。上記一般式（１）で表される化合物は、Ｚ11を含む置換基に対してパラ位に＊−（Ｄ1−Ａ1）m−Ｄ2−Ｙ1で表される基が配置された化合物と比較して膜厚方向に樹脂の架橋ネットワークを形成しやすく、結果として、熱導電シートは膜厚方向に優れた熱伝導性を示す。このことは、実施例欄の実施例２０〜４６と比較例５との対比からも明らかである。
更に、後述するように窒化ホウ素が平板状である場合、熱伝導シートは、水平方向（面内方向）の熱伝導性にもより一層優れる。
【００１８】
以下、組成物に含まれる成分について詳述し、その後、組成物の製造方法及びその用途等について詳述する。
【００１９】
〔窒化ホウ素〕
上記組成物は、窒化ホウ素（ＢＮ）を含む。
窒化ホウ素の形状は特に制限されず、例えば、平板状、及び粒子状が挙げられる。なかでも、熱伝導シートの水平方向（面内方向）における熱伝導性がより優れる点で、平板状が好ましい。
なお、本明細書中、「平板状」とは、層状で六方晶の結晶構造を有しており、窒化ホウ素の形状が板のような形状であることをいう。具体的には、層に平行な方向（ａ軸方向）と層に垂直な方向（ｃ軸方向）のそれぞれの辺の長さの比率（ａ／ｃ）が１．５以上であることが好ましい。
【００２０】
窒化ホウ素の形状が粒子状である場合、例えば、米粒状、球形状、立方体状、紡錘形状、鱗片状、凝集状、又は不定形状が好ましい。
【００２１】
窒化ホウ素の大きさは特に制限されないが、分散性がより優れる点で、窒化ホウ素の平均粒径は５００μｍ以下が好ましく、３００μｍ以下がより好ましく、２００μｍ以下が更に好ましい。下限は特に限定されないが、取り扱い性の点で、１０ｎｍ以上が好ましく、１００ｎｍ以上がより好ましい。
上記平均粒径の測定方法としては、電子顕微鏡を用いて、１００個の無機窒化物を無作為に選択して、それぞれの無機窒化物の粒径（長径）を測定し、それらを算術平均して求める。なお、市販品を用いる場合、カタログ値を用いてもよい。
【００２２】
〔特定化合物〕
上記組成物は、特定化合物を含む。
上記特定化合物は、上述したように、窒化ホウ素の表面修飾剤である。以下、特定化合物について説明する。
以下において、一般式（１）で表される化合物について説明する。
＜一般式（１）で表される化合物＞
【００２３】
【化２】
2020033330.tif 000003
【００２４】
上記一般式（１）中、Ｑ1及びＱ2は、それぞれ独立に、−ＣＨ＝又は窒素原子を表す。Ｑ3は、−Ｃ（Ｘ13）＝又は窒素原子を表す。
【００２５】
Ｘ11〜Ｘ13は、それぞれ独立に、水素原子又は１価の置換基を表す。
Ｘ11〜Ｘ13で表される１価の置換基としては特に制限されず、例えば、上述した置換基群Ｙで例示された基、又は、＊−（Ｄ1−Ａ1）m−Ｄ2−Ｙ1が挙げられる。但し、Ｘ11〜Ｘ13のうち１つ以上は、＊−（Ｄ1−Ａ1）m−Ｄ2−Ｙ1を表す。
Ｘ11〜Ｘ13としては、なかでも、水素原子、置換基（例えば、上述した置換基群Ｙで例示された基）を有していてもよいアリール基（置換基を有していてもよいフェニル基が好ましい。）、置換基（例えば、上述した置換基群Ｙで例示された基）を有していてもよいアルキル基（炭素数１〜１０が好ましく、炭素数１〜６がより好ましい。直鎖状、分岐鎖状、及び環状のいずれであってもよい。）、又は＊−（Ｄ1−Ａ1）m−Ｄ2−Ｙ1が好ましい。
【００２６】
Ｄ1及びＤ2は、それぞれ独立に、単結合又は２価の連結基を表す。
Ｄ1及びＤ2で表される２価の連結基としては特に制限されず、例えば、炭素数１〜２０の２価の脂肪族炭化水素基、−Ｏ−、−Ｓ−、−ＳＯ2−、−ＮＲA−、−ＣＯ−、−ＣＯＯ−、−ＯＣＯ−、−ＮＲA−ＣＯ−、−ＣＯ−ＮＲA−、−ＳＯ3−、−ＳＯ2ＮＲA−、−ＮＲAＳＯ2−、及び、これらを２種以上組み合わせた基等が挙げられる。ここで、上記ＲAは、水素原子又は１価の置換基（炭素数１〜１０のアルキル基が好ましい。）を表す。
なお、上記２価の脂肪族炭化水素基としては、炭素数１〜２０（炭素数１〜１０が好ましく、炭素数１〜６がより好ましく、炭素数１〜３が更に好ましい。）の直鎖状又は分岐鎖状のアルキレン基、炭素数２〜２０（炭素数２〜１０が好ましく、炭素数２〜６がより好ましく、炭素数２〜３が更に好ましい。）の直鎖状又は分岐鎖状のアルケニレン基、又は炭素数２〜２０（炭素数２〜１０が好ましく、炭素数２〜６がより好ましく、炭素数２〜３が更に好ましい。）の直鎖状又は分岐鎖状のアルキニレン基が好ましい。
なお、上記２価の連結基中の水素原子は、置換基（例えば、置換基群Ｙで例示された基）で置換されていてもよい。
【００２７】
Ｄ1としては、なかでも、熱伝導シート中の窒化ホウ素の分散性がより優れる点及び／又は熱伝導シートの熱伝導性に優れる点で、単結合、−Ｏ−、−ＣＯ−、−Ｏ−ＣＯ−、−ＣＯ−Ｏ−、−Ｃ≡Ｃ−、−ＣＨ＝ＣＨ−、−Ｏ−ＡＬ−Ｏ−、−Ｏ−ＡＬ−Ｏ−ＣＯ−、−Ｏ−ＡＬ−ＣＯ−Ｏ−、−ＣＯ−Ｏ−ＡＬ−Ｏ−、−ＣＯ−Ｏ−ＡＬ−Ｏ−ＣＯ−、−ＣＯ−Ｏ−ＡＬ−ＣＯ−Ｏ−、−Ｏ−ＣＯ−ＡＬ−Ｏ−、−Ｏ−ＣＯ−ＡＬ−Ｏ−ＣＯ−、又は−Ｏ−ＣＯ−ＡＬ−ＣＯ−Ｏ−が好ましく、単結合、−Ｏ−、−Ｏ−ＣＯ−、−ＣＯ−Ｏ−、又は−Ｏ−ＡＬ−Ｏ−がより好ましい。なお、上記ＡＬは、置換基（例えば、置換基群Ｙで例示された基）を有していてもよい、炭素数１〜１０のアルキレン基である。
【００２８】
Ｄ2としては、なかでも、熱伝導シート中の窒化ホウ素の分散性がより優れる点及び／又は熱伝導シートの熱伝導性に優れる点で、単結合、−Ｏ−、−ＣＯ−、−Ｏ−ＣＯ−、−ＣＯ−Ｏ−、−Ｃ≡Ｃ−、−ＣＨ＝ＣＨ−、−Ｏ−ＡＬ−Ｏ−、−Ｏ−ＡＬ−Ｏ−ＣＯ−、−Ｏ−ＡＬ−ＣＯ−Ｏ−、−ＣＯ−Ｏ−ＡＬ−Ｏ−、−ＣＯ−Ｏ−ＡＬ−Ｏ−ＣＯ−、−ＣＯ−Ｏ−ＡＬ−ＣＯ−Ｏ−、−Ｏ−ＣＯ−ＡＬ−Ｏ−、−Ｏ−ＣＯ−ＡＬ−Ｏ−ＣＯ−、又は−Ｏ−ＣＯ−ＡＬ−ＣＯ−Ｏ−が好ましく、単結合がより好ましい。なお、上記ＡＬは、置換基（例えば、置換基群Ｙで例示された基）を有していてもよい、炭素数１〜１０のアルキレン基である。
【００２９】
なお、一般式（１）中、ｍが２以上の整数である場合、複数個存在するＤ1は、互いに同一であっても異なっていてもよい。
【００３０】
Ａ1は、炭素数６以上の２価の芳香環基、又は炭素数６以上のシクロアルキレン基を表す。
Ａ1で表される上記２価の芳香環基としては、２価の芳香族炭化水素環基、及び２価の芳香族複素環基が挙げられる。なお、２価の芳香族炭化水素環基及び２価の芳香族複素環基のそれぞれに含まれる芳香環数は特に制限されず、単環であっても、芳香環数が２以上である縮合環であってもよい。つまり、２価の芳香族炭化水素環基及び２価の芳香族複素環基は、単環式であっても、縮合多環式であってもよい。
また、２価の芳香族複素環基が含むヘテロ原子としては、例えば、窒素原子、酸素原子、及び硫黄原子が挙げられる。
Ａ1で表される上記２価の芳香環基の炭素数は６以上であれば特に制限されない。また、炭素数の上限値は、例えば２０以下である。なお、ここでいう炭素数とは、芳香環を構成する炭素数を意図する。
上記２価の芳香環基としては、具体的には、炭素数６以上の単環式芳香族炭化水素環から２つの水素原子を除いて形成される２価の単環式芳香族炭化水素環基、又は、単環式芳香族炭化水素環及び単環式芳香族複素環からなる群から選ばれる２環以上が縮合してなる炭素数６以上の縮合環から２つの水素原子を除いて形成される２価の縮合環基が好ましい。
【００３１】
上記単環式芳香族炭化水素環としては、６員の単環式芳香族炭化水素環が好ましく、例えば、ベンゼン環が挙げられる。
上記単環式芳香族複素環としては、６員の単環式芳香族複素環が好ましく、例えば、ピリジン環、ピリダジン環、ピリミジン環、ピラジン環、及びトリアジン環が挙げられる。
また、上記縮合環としては、例えば、５員又は６員の単環式芳香族炭化水素環が２環以上縮合した縮合環、及び、５員又は６員の単環式芳香族炭化水素環が１環以上と５員又は６員の単環式芳香族複素環が１環以上とが縮合した縮合環等が挙げられる。なお、上記縮合環中に含まれる芳香族炭化水素環及び芳香族複素環の個数の上限は特に制限されないが、例えば、１０個以下の場合が多い。
上記縮合環としては、具体的には、ビフェニレン環、インダセン環、アセナフチレン環、フルオレン環、フェナレン環、フェナントレン環、アントラセン環、フルオランテン環、アセフェナンスリレン環、アセアンスリレン環、ピレン環、クリセン環、テトラセン環、プレイアデン環、ピセン環、ペリレン環、ペンタフェン環、ペンタセン環、テトラフェニレン環、ヘキサフェン環、及びトリフェニレン環等が挙げられる。
なお、上記５員の単環式芳香族炭化水素環としては、例えば、シクロペンタジエニル環が挙げられる。また、上記５員の単環式芳香族複素環が好ましく、例えば、チオフェン環、チアゾール環、及びイミダゾール環等が挙げられる。
【００３２】
上記２価の芳香環基は、更に置換基を有していてもよい。置換基の種類は特に制限されず、上述した置換基群Ｙで例示された基が挙げられる。
【００３３】
Ａ1で表される上記２価の芳香環基としては、なかでも、置換基を有していてもよいフェニレン基が好ましい。
また、Ａ1で表される上記２価の芳香環基のＤ1及びＤ2との結合位置は特に制限されない。例えば、Ａ1で表される上記２価の芳香環基がフェニレン基である場合、１，４−フェニレン基であることが好ましい。
【００３４】
Ａ1で表される上記シクロアルキレン基としては、炭素数６以上であれば特に制限されず、単環式であっても、多環式であってもよい。なお、ここでいう炭素数とは、シクロアルカンを構成する炭素数を意図する。また、炭素数の上限値は、例えば２０以下である。
上記シクロアルキレン基は、更に置換基を有していてもよい。置換基の種類は特に制限されず、上述した置換基群Ｙで例示された基が挙げられる。
【００３５】
Ａ1で表されるシクロアルキレン基としては、なかでも、置換基を有していてもよいシクロヘキシレン基が好ましい。
また、Ａ1で表されるシクロアルキレン基のＤ1及びＤ2との結合位置は特に制限されない。例えば、Ａ1で表される上記シクロアルキレン基がシクロヘキシレン基である場合、１，４−シクロヘキシレン基であることが好ましい。
【００３６】
なお、一般式（１）中、ｍが２以上の整数である場合、複数個存在するＡ1は、互いに同一であっても異なっていてもよい。
【００３７】
Ｙ1は、水酸基（−ＯＨ）、アミノ基（−ＮＲBＲC）、チオール基（−ＳＨ）、カルボン酸基（−ＣＯＯＨ）、カルボン酸無水物基（−ＣＯ−Ｏ−ＣＯ−）を含む１価の置換基、イソシアネート基（−Ｎ＝Ｃ＝Ｏ）、エポキシ基、又はオキセタニル基を表す。
【００３８】
上記ＲB及び上記ＲCは、それぞれ独立に、水素原子又は１価の置換基を表す。１価の置換基としては特に制限されず、例えば、上述した置換基群Ｙで例示された基が挙げられ、なかでも、炭素数１〜１０（炭素数としては、１〜６が好ましく、１〜３がより好ましい。）のアルキル基が好ましい。なお、アルキル基は、更に置換基（例えば、置換基群Ｙで例示された基）を有していてもよい。
上記ＲB及び上記ＲCとしては、水素原子が好ましい。
【００３９】
上記カルボン酸無水物基（−ＣＯ−Ｏ−ＣＯ−）を含む１価の置換基としては特に制限されず、例えば、無水コハク酸基、無水マレイン酸基、無水フタル酸基、無水ピロメリット酸基、及び無水トリメリット酸基等の酸無水物から任意の水素原子を除いて得られる置換基、並びに、＊−ＣＯ−Ｏ−ＣＯ−ＲDが挙げられる。
上記ＲDは、１価の置換基を表す。
上記ＲDで表される１価の置換基としては特に制限されず、例えば、上述した置換基群Ｙで例示された基が挙げられ、炭素数１〜１０（炭素数としては、１〜６が好ましく、１〜３がより好ましい。）のアルキル基（直鎖状、分岐鎖状及び環状のいずれも含む。）が好ましい。なお、アルキル基は、更に置換基（例えば、置換基群Ｙで例示された基）を有していてもよい。
＊は、結合位置を表す。
【００４０】
ｍは、０以上の整数を表す。
ｍとしては、熱伝導シート中の窒化ホウ素の分散性がより優れる点及び／又は熱伝導シートの熱伝導性に優れる点で、１以上が好ましい。
ｍの上限値は特に制限されないが、例えば１０以下である。
ｍとしては、１〜３がより好ましい。
【００４１】
Ｅ1及びＥ2は、それぞれ独立に、単結合又は２価の連結基を表す。
Ｅ1及びＥ2で表される２価の連結基としては、上述したＤ1及びＤ2で表される２価の連結基と同じものが挙げられる。
【００４２】
Ｅ1としては、なかでも、熱伝導シート中の窒化ホウ素の分散性がより優れる点及び／又は熱伝導シートの熱伝導性に優れる点で、単結合、−Ｏ−、−ＣＯ−、−Ｏ−ＣＯ−、−ＣＯ−Ｏ−、−Ｃ≡Ｃ−、−ＣＨ＝ＣＨ−、−Ｏ−ＡＬ−Ｏ−、−Ｏ−ＡＬ−Ｏ−ＣＯ−、−Ｏ−ＡＬ−ＣＯ−Ｏ−、−ＣＯ−Ｏ−ＡＬ−Ｏ−、−ＣＯ−Ｏ−ＡＬ−Ｏ−ＣＯ−、−ＣＯ−Ｏ−ＡＬ−ＣＯ−Ｏ−、−Ｏ−ＣＯ−ＡＬ−Ｏ−、−Ｏ−ＣＯ−ＡＬ−Ｏ−ＣＯ−、又は−Ｏ−ＣＯ−ＡＬ−ＣＯ−Ｏ−が好ましく、単結合、−Ｏ−、−Ｏ−ＣＯ−、又は−ＣＯ−Ｏ−がより好ましい。なお、上記ＡＬは、置換基（例えば、置換基群Ｙで例示された基）を有していてもよい、炭素数１〜１０のアルキレン基である。
【００４３】
Ｅ2としては、なかでも、熱伝導シート中の窒化ホウ素の分散性がより優れる点及び／又は熱伝導シートの熱伝導性に優れる点で、単結合、−Ｏ−、−ＣＯ−、−Ｏ−ＣＯ−、−ＣＯ−Ｏ−、−ＡＬ−、−Ｃ≡Ｃ−、−ＣＨ＝ＣＨ−、−Ｏ−ＡＬ−Ｏ−、−Ｏ−ＡＬ−Ｏ−ＣＯ−、−Ｏ−ＡＬ−ＣＯ−Ｏ−、−ＣＯ−Ｏ−ＡＬ−Ｏ−、−ＣＯ−Ｏ−ＡＬ−Ｏ−ＣＯ−、−ＣＯ−Ｏ−ＡＬ−ＣＯ−Ｏ−、−Ｏ−ＣＯ−ＡＬ−Ｏ−、−Ｏ−ＣＯ−ＡＬ−Ｏ−ＣＯ−、又は−Ｏ−ＣＯ−ＡＬ−ＣＯ−Ｏ−が好ましく、単結合、−Ｏ−、−ＣＯ−、又は−ＡＬ−がより好ましく、単結合が更に好ましい。なお、上記ＡＬは、置換基（例えば、置換基群Ｙで例示された基）を有していてもよい、炭素数１〜１０のアルキレン基である。
【００４４】
なお、一般式（１）中、ｎが２以上の整数である場合、複数個存在するＥ1は、互いに同一であっても異なっていてもよい。
【００４５】
Ｇ1は、２価の芳香族炭化水素環基、又は２価の複素環基を表す。
Ｇ1で表される２価の芳香族炭化水素環基に含まれる芳香環数は特に制限されず、単環であっても、芳香環数が２以上である縮合環であってもよい。つまり、２価の芳香族炭化水素環基は、単環式であっても、縮合多環式であってもよい。
上記２価の芳香族炭化水素環基としては、具体的には、単環式芳香族炭化水素環から２つの水素原子を除いて形成される２価の単環式芳香族炭化水素環基、又は、単環式芳香族炭化水素環が２環以上が縮合してなる縮合環から２つの水素原子を除いて形成される２価の縮合環基（言い換えると、縮合多環式の芳香族炭化水素環基）が好ましい。
【００４６】
上記単環式芳香族炭化水素環としては、５員又は６員の単環式芳香族炭化水素環が好ましく、例えば、シクロペンタジエニル環、及びベンゼン環が挙げられる。
また、上記縮合環としては、例えば、５員又は６員の単環式芳香族炭化水素環が２環以上縮合した縮合環が挙げられる。なお、上記縮合環中に含まれる芳香族炭化水素環の個数の上限は特に制限されないが、例えば、１０個以下の場合が多い。
上記縮合環としては、具体的には、ビフェニレン環、インダセン環、アセナフチレン環、フルオレン環、フェナレン環、フェナントレン環、アントラセン環、フルオランテン環、アセフェナンスリレン環、アセアンスリレン環、ピレン環、クリセン環、テトラセン環、プレイアデン環、ピセン環、ペリレン環、ペンタフェン環、ペンタセン環、テトラフェニレン環、ヘキサフェン環、及びトリフェニレン環等が挙げられる。
【００４７】
上記２価の芳香族炭化水素環基は、更に置換基を有していてもよい。置換基の種類は特に制限されず、上述した置換基群Ｙで例示された基が挙げられる。
【００４８】
Ｇ1で表される上記２価の芳香族炭化水素環基としては、なかでも、フェニレン基、又は、ピレン環基、ペリレン環、及びトリフェニレン環からなる群より選ばれる縮合環から誘導される２価の縮合環基が好ましい。
【００４９】
Ｇ1で表される上記２価の複素環基としては、２価の脂肪族複素環基、及び２価の芳香族複素環基が挙げられる。
脂肪族複素環としては、単環式であっても、多環式であってもよい。
上記脂肪族複素環が含むヘテロ原子としては、例えば、窒素原子、酸素原子、及び硫黄原子が挙げられる。
上記脂肪族複素環の炭素数は特に制限されないが、５〜２０が好ましく、５〜１０がより好ましい。上記脂肪族複素環の具体例としては、例えば、オキソラン環、オキサン環、ピペリジン環、及びピペラジン環等が挙げられる。なお、２価の脂肪族複素環基は、上記脂肪族複素環から水素原子が２つ除かれることによって形成される。
【００５０】
Ｇ1で表される２価の芳香族複素環基に含まれる芳香環数は特に制限されず、単環であっても、芳香環数が２以上である縮合環であってもよい。つまり、２価の芳香族複素環基は、単環式であっても、縮合多環式であってもよい。
上記芳香族複素環が含むヘテロ原子としては、例えば、窒素原子、酸素原子、及び硫黄原子が挙げられる。
芳香族複素環の炭素数は特に限定されないが、５〜１８が好ましい。
上記２価の芳香族複素環基としては、具体的には、単環式芳香族複素環から２つの水素原子を除いて形成される２価の単環式芳香族複素環基、単環式芳香族炭化水素環を１環以上と単環式芳香族複素環を１環以上が縮合してなる縮合環から２つの水素原子を除いて形成される２価の縮合環基、又は２環以上の単環式芳香族複素環が縮合してなる縮合環から２つの水素原子を除いて形成される２価の縮合環基が好ましい。
【００５１】
上記単環式芳香族炭化水素環としては、５員又は６員の単環式芳香族炭化水素環が好ましく、例えば、シクロペンタジエニル環、及びベンゼン環が挙げられる。
上記単環式芳香族複素環としては、５員又は６員の単環式芳香族複素環が好ましく、例えば、チオフェン環、チアゾール環、イミダゾール環、ピリジン環、ピリダジン環、ピリミジン環、ピラジン環、及びトリアジン環が挙げられる。
また、上記縮合環としては、例えば、５員又は６員の単環式芳香族複素環が２環以上縮合した縮合環、及び、５員又は６員の単環式芳香族炭化水素環が１環以上と５員又は６員の単環式芳香族複素環が１環以上とが縮合した縮合環等が挙げられる。なお、上記縮合環中に含まれる芳香族炭化水素環及び芳香族複素環の個数の上限は特に制限されないが、例えば、１０個以下の場合が多い。
【００５２】
上記２価の複素環基は、更に置換基を有していてもよい。置換基の種類は特に制限されず、上述した置換基群Ｙで例示された基が挙げられる。
【００５３】
なお、一般式（１）中、ｎが２以上の整数である場合、複数個存在するＧ1は、互いに同一であっても異なっていてもよい。
【００５４】
Ｚ11は、アルデヒド基（−ＣＨＯ）、ボロン酸基（−Ｂ（ＯＨ）2）、ハロゲン原子（Ｆ原子、Ｃｌ原子、Ｂｒ原子、及びＩ原子）、イソチオシアネート基（−Ｎ＝Ｃ＝Ｓ）、シアネート基（−Ｏ−ＣＮ）、Ｎ−ヒドロキシコハク酸イミド基、スルホニルクロリド基（−ＳＯ2Ｃｌ）、カルボン酸クロリド基（−ＣＯＣｌ）、カーボネート基（−Ｏ−ＣＯ−Ｏ−）を含む１価の置換基、カルボジイミド基（−Ｎ＝Ｃ＝Ｎ−）を含む１価の置換基、カルボン酸基（−ＣＯＯＨ）、ホスホン酸基（−ＰＯ（ＯＨ）2）、ホスフィン酸基（−ＨＰＯ（ＯＨ））、スルホン酸基（−ＳＯ3Ｈ）、ニトリル基（−ＣＮ）、ニトロ基（−ＮＯ2）、アルコキシシリル基、アルキニル基（アルキンから水素原子を一つ除いた基。例えば、エチニル基、及びプロパ−２−イン−１−イル基等が含まれる。）、マレイミド基、アシルアジド基、アリールハライド基、ペンタフルオロフェニルエステル基（−Ｏ−ＣＯ−Ｃ6Ｆ5、又は−ＣＯ−Ｏ−Ｃ6Ｆ5）、イミドエステル基を含む１価の置換基、又はハロゲン化アルキル基を表す。
【００５５】
上記Ｎ−ヒドロキシコハク酸イミド基は下記式より表される基を表す。＊は、結合位置を表す。
【００５６】
【化３】
2020033330.tif 000004
【００５７】
上記カーボネート基を含む１価の置換基としては、＊−Ｏ−ＣＯ−Ｏ−＊で表される基を含む１価の置換基であれば特に制限されず、例えば、＊−Ｏ−ＣＯ−Ｏ−ＲEで表される基が挙げられる。
上記ＲEは、１価の置換基を表す。
上記ＲEで表される１価の置換基としては特に制限されず、例えば、上述した置換基群Ｙで例示された基が挙げられ、炭素数１〜１０（炭素数としては、１〜６が好ましく、１〜３がより好ましい。）のアルキル基（直鎖状、分岐鎖状及び環状のいずれも含む。）が好ましい。なお、アルキル基は、更に置換基（例えば、置換基群Ｙで例示された基）を有していてもよい。
＊は、結合位置を表す。
【００５８】
上記カルボジイミド基を含む１価の置換基としては、＊−Ｎ＝Ｃ＝Ｎ−＊で表される基を含む１価の置換基であれば特に制限されず、例えば、＊−Ｎ＝Ｃ＝Ｎ−ＲFで表される基が挙げられる。
上記ＲFは、１価の置換基を表す。
上記ＲFで表される１価の置換基としては特に制限されず、例えば、上述した置換基群Ｙで例示された基が挙げられ、炭素数１〜１０（炭素数としては、１〜６が好ましく、１〜３がより好ましい。）のアルキル基（直鎖状、分岐鎖状及び環状のいずれも含む。）が好ましい。なお、アルキル基は、更に置換基（例えば、置換基群Ｙで例示された基）を有していてもよい。
＊は、結合位置を表す。
【００５９】
上記アルコキシシリル基としては特に制限されず、例えば、＊−Ｓｉ（ＯＲG）3で表される基が挙げられる。
上記ＲGは、それぞれ独立して、アルキル基（直鎖状、分岐鎖状及び環状のいずれも含む。）を表す。＊は、結合位置を表す。
ＲGで表されるアルキル基としては、例えば、炭素数１〜１０のアルキル基が挙げられ、炭素数１〜６が好ましく、炭素数１〜３がより好ましい。
具体的には、トリメチトキシシリル基及びトリエトキシシリル基等が挙げられる。
なお、アルキル基は、更に置換基（例えば、置換基群Ｙで例示された基）を有していてもよい。
【００６０】
上記マレイミド基は、下記式より表される化合物から任意の位置の水素原子を一つ除いて形成される基を表す。
【００６１】
【化４】
2020033330.tif 000005
【００６２】
上記アシルアジド基は、下記構造により表されるものを意図する。なお、式中の＊は結合位置を表す。アシルアジド基のカウンターアニオン（Ｚ−）は特に限定されず、例えばハロゲンイオンが挙げられる。
【００６３】
【化５】
2020033330.tif 000006
【００６４】
上記アリールハライド基としては、芳香環基にハロゲン原子が１個以上置換したものであれば特に限定されない。上記芳香環基としては、単環構造及び多環構造のいずれであってもよいが、フェニル基が好ましい。また、ハロゲン原子としては、フッ素原子、塩素原子、臭素原子、及びヨウ素原子が挙げられ、フッ素原子が好ましい。なお、アリールハライド基は、更に置換基（例えば、置換基群Ｙで例示された基）を有していてもよい。
【００６５】
アリールハライド基としては、具体的には、フルオロフェニル基（好ましくは、ｐ−フルオロフェニル基）、パーフルオロフェニル基、クロロフェニル基、ブロモフェニル基、及びヨードフェニル基等が挙げられる。
【００６６】
上記イミドエステル基を含む１価の置換基としては、−Ｃ（＝ＮＲH）−Ｏ−又は−Ｏ−Ｃ（＝ＮＲH）−で表される基を含む１価の置換基であれば特に制限されない。
上記ＲHとしては、例えば、水素原子及びアルキル基（直鎖状、分岐鎖状及び環状のいずれも含む。）が挙げられる。アルキル基中の炭素数は、例えば１〜１０であり、１〜６が好ましく、１〜３がより好ましい。なお、アルキル基は、更に置換基（例えば、置換基群Ｙで例示された基）を有していてもよい。
なお、イミドエステル基は、イミン窒素の化学結合に関与しない電子対が他の陽イオン（例えば、水素イオン）と配位結合することによりオニウム塩構造となっていてもよい。
【００６７】
上記イミドエステル基を含む１価の置換基としては、例えば、＊−Ｃ（＝ＮＲH）−Ｏ−ＲIで表される基、又は＊−Ｏ−Ｃ（＝ＮＲH）−ＲIで表される基が挙げられる。
上記ＲIは、１価の置換基を表す。
上記ＲIで表される１価の置換基としては特に制限されず、例えば、上述した置換基群Ｙで例示された基が挙げられ、炭素数１〜１０（炭素数としては、１〜６が好ましく、１〜３がより好ましい。）のアルキル基が好ましい。なお、アルキル基は、更に置換基（例えば、置換基群Ｙで例示された基）を有していてもよい。＊は、結合位置を表す。
上記ＲHとしては、上述した通りである。
【００６８】
上記ハロゲン化アルキル基としては特に限定されないが、例えば、炭素数１〜１０のアルキル基にハロゲン原子が１個以上置換したものが挙げられる。上記アルキル基（直鎖状、分岐鎖状及び環状のいずれも含む。）の炭素数は、１〜６が好ましく、１〜３がより好ましい。ハロゲン原子としては、フッ素原子、塩素原子、臭素原子、及びヨウ素原子が挙げられ、フッ素原子、塩素原子、又は臭素原子が好ましい。なお、ハロゲン化アルキル基は、更に置換基（例えば、置換基群Ｙで例示された基）を有していてもよい。
【００６９】
ｎは、１以上の整数を表す。
ｎとしては、熱伝導シート中の窒化ホウ素の分散性がより優れる点及び／又は熱伝導シートの熱伝導性に優れる点で、１以上が好ましい。
ｎの上限値は特に制限されないが、例えば１０以下である。
ｎとしては、１〜３がより好ましい。
【００７０】
以下において、一般式（２）で表される化合物について説明する。
＜一般式（２）で表される化合物＞
【００７１】
【化６】
2020033330.tif 000007
【００７２】
一般式（２）中、Ｘ21〜Ｘ23は、それぞれ独立に、水素原子又は１価の置換基を表す。
Ｘ21〜Ｘ23で表される１価の置換基としては特に制限されず、例えば、上述した置換基群Ｙで例示された基、又は、＊−（Ｄ1−Ａ1）m−Ｄ2−Ｙ1が挙げられる。但し、Ｘ21〜Ｘ23のうち１つ以上は、＊−（Ｄ1−Ａ1）m−Ｄ2−Ｙ1を表す。
Ｘ21〜Ｘ23としては、なかでも、水素原子、置換基（例えば、上述した置換基群Ｙで例示された基）を有していてもよいアリール基（置換基を有していてもよいフェニル基が好ましい。）、置換基（例えば、上述した置換基群Ｙで例示された基）を有していてもよいアルキル基（炭素数１〜１０が好ましく、炭素数１〜６がより好ましい。直鎖状、分岐鎖状、及び環状のいずれであってもよい。）、又は＊−（Ｄ1−Ａ1）m−Ｄ2−Ｙ1が好ましい。
【００７３】
一般式（２）中、Ｄ1、Ａ1、ｍ、Ｄ2、Ｙ1、Ｅ21、及びＺ21は、各々、一般式（１）中のＤ1、Ａ1、ｍ、Ｄ2、Ｙ1、Ｅ2、及びＺ11と同義であり、好適態様も同じである。
なお、一般式（２）中、ｍが２以上の整数である場合、複数個存在するＡ1及び複数個存在するＤ1は、は、互いに同一であっても異なっていてもよい。
【００７４】
以下において、一般式（３）で表される化合物について説明する。
＜一般式（３）で表される化合物＞
【００７５】
【化７】
2020033330.tif 000008
【００７６】
一般式（３）中、Ｘ31〜Ｘ35は、それぞれ独立に、水素原子又は１価の置換基を表す。但し、Ｘ31〜Ｘ35のうち１つ以上は、＊−（Ｄ1−Ａ1）m−Ｄ2−Ｙ1を表す。
Ｘ31〜Ｘ35としては、なかでも、水素原子、置換基（例えば、上述した置換基群Ｙで例示された基）を有していてもよいアリール基（置換基を有していてもよいフェニル基が好ましい。）、置換基（例えば、上述した置換基群Ｙで例示された基）を有していてもよいアルキル基（炭素数１〜１０が好ましく、炭素数１〜６がより好ましい。直鎖状、分岐鎖状、及び環状のいずれであってもよい。）、又は＊−（Ｄ1−Ａ1）m−Ｄ2−Ｙ1が好ましい。
一般式（３）中、Ｄ1、Ａ1、ｍ、Ｄ2、Ｙ1、Ｅ31、及びＺ31は、各々、一般式（１）中のＤ1、Ａ1、ｍ、Ｄ2、Ｙ1、Ｅ2、及びＺ11と同義であり、好適態様も同じである。
なお、一般式（３）中、ｍが２以上の整数である場合、複数個存在するＡ1及び複数個存在するＤ1は、は、互いに同一であっても異なっていてもよい。
【００７７】
以下において、一般式（４）で表される化合物について説明する。
＜一般式（４）で表される化合物＞
【００７８】
【化８】
2020033330.tif 000009
【００７９】
一般式（４）中、Ｘ41〜Ｘ44は、それぞれ独立に、水素原子又は１価の置換基を表す。但し、Ｘ41〜Ｘ44のうち１つ以上は、＊−（Ｄ1−Ａ1）m−Ｄ2−Ｙ1を表す。
Ｘ41〜Ｘ44としては、なかでも、水素原子、置換基（例えば、上述した置換基群Ｙで例示された基）を有していてもよいアリール基（置換基を有していてもよいフェニル基が好ましい。）、置換基（例えば、上述した置換基群Ｙで例示された基）を有していてもよいアルキル基（炭素数１〜１０が好ましく、炭素数１〜６がより好ましい。直鎖状、分岐鎖状、及び環状のいずれであってもよい。）、又は＊−（Ｄ1−Ａ1）m−Ｄ2−Ｙ1が好ましい。
一般式（４）中、Ｄ1、Ａ1、ｍ、Ｄ2、Ｙ1、Ｅ41、及びＺ41は、各々、一般式（１）中のＤ1、Ａ1、ｍ、Ｄ2、Ｙ1、Ｅ2、及びＺ11と同義であり、好適態様も同じである。
なお、一般式（４）中、ｍが２以上の整数である場合、複数個存在するＡ1及び複数個存在するＤ1は、は、互いに同一であっても異なっていてもよい。
【００８０】
上記特定化合物の分子量は、例えば、１５０以上であり、熱伝導シート中の窒化ホウ素の分散性がより優れる点で、２００以上が好ましく、また、溶解度の観点から、２，０００以下が好ましく、１，０００以下がより好ましい。
【００８１】
以下に、特定化合物の具体例を示すが、本発明はこれに限定されるものではない。
【００８２】
【化９】
2020033330.tif 000010
【００８３】
【化１０】
2020033330.tif 000011
【００８４】
【化１１】
2020033330.tif 000012
【００８５】
【化１２】
2020033330.tif 000013
【００８６】
【化１３】
2020033330.tif 000014
【００８７】
【化１４】
2020033330.tif 000015
【００８８】
【化１５】
2020033330.tif 000016
【００８９】
組成物中において、特定化合物は、表面修飾剤として、窒化ホウ素に吸着していると考えられる。特に、特定化合物は、窒化ホウ素と水素結合等の結合を形成し、表面修飾を達成していることが好ましい。
【００９０】
組成物中における窒化ホウ素と特定化合物との混合比は、窒化ホウ素の構造及び表面積、並びに、特定化合物の分子のアスペクト比等の分子構造を考慮して決定すればよい。
組成物中、特定化合物と窒化ホウ素との質量比（特定化合物の質量／窒化ホウ素の質量）は特に制限されないが、熱伝導シート中の窒化ホウ素の分散性がより優れる点で、０．０００１以上が好ましく、０．０００５以上がより好ましい。また、その上限値は特に制限されないが、０．５以下が好ましく、０．１以下がより好ましい。
【００９１】
また、組成物中、特定化合物と窒化ホウ素との合計含有量は、組成物の用途に応じて適宜最適な含有量が選択される。特定化合物と窒化ホウ素との合計含有量は、組成物中の全固形分に対して、例えば、０．０１〜９５質量％であり、なかでも、熱伝導シート中の窒化ホウ素の分散性がより優れる点及び／又は熱伝導シートの熱伝導性に優れる点で、２０〜９５質量％が好ましく、３０〜９０質量％がより好ましく、４０〜８５質量％が更に好ましく、４０〜８０質量％が特に好ましい。なお、本明細書中「固形分」とは、熱伝導シートを構成する成分であればよく、溶媒は含まれない。また、その性状が液体状であっても固形分に含まれる。
【００９２】
〔任意の成分〕
組成物には、特定化合物及び窒化ホウ素以外の材料が含まれていてもよく、例えば、窒化ホウ素以外のその他の無機物、重合性モノマー、硬化剤、硬化促進剤、及び重合開始剤等が挙げられる。
以下、各種成分について詳述する。
【００９３】
＜窒化ホウ素以外のその他の無機物＞
上記組成物は、窒化ホウ素以外のその他の無機物を含んでいてもよい。
上記その他の無機物としては特に制限されず、従来から熱伝導材料の無機フィラーとして用いられているいずれの無機物であってもよい。
上記その他の無機物としては、無機酸化物、又は無機窒化物が好ましい。また、上記その他の無機物は、無機酸化窒化物であってもよい。
上記その他の無機物の形状は特に制限されず、粒子状であってもよく、フィルム状であってもよく、又は板状であってもよい。粒子状の場合、米粒状、球形状、立方体状、紡錘形状、鱗片状、凝集状、及び不定形状が挙げられる。
【００９４】
上記無機酸化物としては、例えば、酸化ジルコニウム（ＺｒＯ2）、酸化チタン（ＴｉＯ2）、酸化ケイ素（ＳｉＯ2）、酸化アルミニウム（Ａｌ2Ｏ3）、酸化鉄（Ｆｅ2Ｏ3、ＦｅＯ、Ｆｅ3Ｏ4）、酸化銅（ＣｕＯ、Ｃｕ2Ｏ）、酸化亜鉛（ＺｎＯ）、酸化イットリウム（Ｙ2Ｏ3）、酸化ニオブ（Ｎｂ2Ｏ5）、酸化モリブデン（ＭｏＯ3）、酸化インジウム（Ｉｎ2Ｏ3、Ｉｎ2Ｏ）、酸化スズ（ＳｎＯ2）、酸化タンタル（Ｔａ2Ｏ5）、酸化タングステン（ＷＯ3、Ｗ2Ｏ5）、酸化鉛（ＰｂＯ、ＰｂＯ2）、酸化ビスマス（Ｂｉ2Ｏ3）、酸化セリウム（ＣｅＯ2、Ｃｅ2Ｏ3）、酸化アンチモン（Ｓｂ2Ｏ3、Ｓｂ2Ｏ5）、酸化ゲルマニウム（ＧｅＯ2、ＧｅＯ）、酸化ランタン（Ｌａ2Ｏ3）、及び酸化ルテニウム（ＲｕＯ2）が挙げられる。
上記無機酸化物は、１種のみを使用していてもよいし、２種以上を併用していてもよい。
上記無機酸化物としては、酸化チタン、酸化アルミニウム、又は酸化亜鉛が好ましい。
上記無機酸化物は、非酸化物として用意された金属が、環境下等で酸化したことにより生じている酸化物であってもよい。
【００９５】
上記無機窒化物（但し、窒化ホウ素は含まない。）としては、例えば、窒化炭素（Ｃ3Ｎ4）、窒化ケイ素（Ｓｉ3Ｎ4）、窒化ガリウム（ＧａＮ）、窒化インジウム（ＩｎＮ）、窒化アルミニウム（ＡｌＮ）、窒化クロム（Ｃｒ2Ｎ）、窒化銅（Ｃｕ3Ｎ）、窒化鉄（Ｆｅ4Ｎ）、窒化鉄（Ｆｅ3Ｎ）、窒化ランタン（ＬａＮ）、窒化リチウム（Ｌｉ3Ｎ）、窒化マグネシウム（Ｍｇ3Ｎ2）、窒化モリブデン（Ｍｏ2Ｎ）、窒化ニオブ（ＮｂＮ）、窒化タンタル（ＴａＮ）、窒化チタン（ＴｉＮ）、窒化タングステン（Ｗ2Ｎ）、窒化タングステン（ＷＮ2）、窒化イットリウム（ＹＮ）、及び窒化ジルコニウム（ＺｒＮ）が挙げられる。
上記無機窒化物は、１種のみを使用していてもよいし、２種以上を併用していてもよい。
上記無機窒化物は、アルミニウム原子又は珪素原子を含むことが好ましく、窒化アルミニウム又は窒化珪素であることがより好ましく、窒化アルミニウムであることが更に好ましい。
【００９６】
上記その他の無機物の大きさは特に限定されないが、無機物の分散性がより優れる点で、その平均粒径は５００μｍ以下が好ましく、３００μｍ以下がより好ましく、２００μｍ以下が更に好ましい。下限は特に限定されないが、取り扱い性の点で、１０ｎｍ以上が好ましく、１００ｎｍ以上がより好ましい。
上記平均粒径の測定方法としては、電子顕微鏡を用いて、１００個の無機物を無作為に選択して、それぞれの無機物の粒径（長径）を測定し、それらを算術平均して求める。なお、市販品を用いる場合、カタログ値を用いてもよい。
【００９７】
上記その他の無機物は、１種のみを使用していてもよいし、２種以上を併用していてもよい。
【００９８】
上記組成物が上記その他の無機物を含む場合、上記その他の無機物の含有量は、組成物中の全固形分に対して、７０質量％以下が好ましく、５０質量％以下がより好ましく、４０質量％以下が更に好ましい。なお、下限としては特に制限されないが、例えば５質量％以上である。
【００９９】
＜重合性モノマー＞
重合性モノマーは、熱又は光等の所定の処理によって硬化する化合物である。
重合性モノマーは、重合性基を有する。
重合性基の種類は特に制限されず、公知の重合性基が挙げられ、反応性の点から、付加重合反応が可能な官能基が好ましく、重合性エチレン性不飽和基又は環重合性基がより好ましい。重合性基としては、例えば、アクリロイル基、メタクリロイル基、オキシラニル基、ビニル基、マレイミド基、スチリル基、アリル基、及び、オキセタニル基等が挙げられる。なお、上記各基中の水素原子は、ハロゲン原子等他の置換基で置換されていてもよい。重合性基は、なかでも、反応性の観点から、アクリロイル基、メタクリロイル基、オキシラニル基、及び、ビニル基からなる群より選ばれる基であることが好ましい。
なお、重合性モノマーに含まれる重合性基の数は特に限定されないが、組成物を硬化して得られる硬化物の耐熱性がより優れる点で、２個以上であることが好ましく、３個以上であることがより好ましい。上限は特に限定されないが、８個以下の場合が多い。
【０１００】
重合性モノマーの種類は特に限定されず、公知の重合性モノマーを用いることができる。例えば、特許第４１１８６９１号の段落００２８に記載のエポキシ樹脂モノマー及びアクリル樹脂モノマー、特開２００８−１３７５９号公報の段落０００６〜００１１に記載のエポキシ化合物、並びに、特開２０１３−２２７４５１号公報の段落００３２〜０１００に記載のエポキシ樹脂混合物等が挙げられる。
具体例として、ビスフェノールＡジグリシジルエーテル樹脂モノマー、及びビスフェノールＦジグリシジルエーテル樹脂モノマー等も用いることができる。
【０１０１】
組成物中における重合性モノマーの含有量は特に限定されず、組成物の用途に応じて適宜最適な含有量が選ばれる。なかでも、重合性モノマーの含有量は、組成物中の全固形分に対して、１０〜９０質量％が好ましく、１０〜７０質量％がより好ましく、１０〜６０質量％が更に好ましく、１０〜４０質量％が特に好ましい。
組成物は、重合性モノマーを１種含んでいても、２種以上含んでいてもよい。
【０１０２】
重合性モノマーは、液晶性を示すことが好ましい。つまり、重合性モノマーが、液晶化合物であることが好ましい。言い換えれば、重合性基を有する液晶化合物であることが好ましい。
以上のように、重合性モノマーは、液晶性を示すことが好ましい。つまり、重合性モノマーは、液晶成分であることが好ましい。
重合性モノマーは、棒状液晶化合物及び円盤状液晶化合物のいずれであってもよい。つまり、重合性モノマーは、重合性基を有する棒状液晶化合物及び重合性基を有する円盤状液晶化合物のいずれであってもよい。
重合性モノマーとしては、なかでも、円盤状液晶化合物（つまり、重合性基を有する円盤状液晶化合物）が好ましい。
以下、棒状液晶化合物及び円盤状液晶化合物について詳述する。
【０１０３】
（棒状液晶化合物）
棒状液晶化合物としては、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類、及び、アルケニルシクロヘキシルベンゾニトリル類が挙げられる。以上のような低分子液晶化合物だけではなく、高分子液晶化合物も用いることができる。上記高分子液晶化合物は、低分子の反応性基を有する棒状液晶化合物が重合した高分子化合物である。
好ましい棒状液晶化合物としては、下記一般式（ＸＸＩ）で表される棒状液晶化合物が挙げられる。
一般式（ＸＸＩ）：Ｑ1−Ｌ111−Ａ111−Ｌ113−Ｍ−Ｌ114−Ａ112−Ｌ112−Ｑ2
式中、Ｑ1及びＱ2はそれぞれ独立に、重合性基であり、Ｌ111、Ｌ112、Ｌ113、及び、Ｌ114はそれぞれ独立に、単結合又は２価の連結基を表す。Ａ111及びＡ112はそれぞれ独立に、炭素数１〜２０の２価の連結基（スペーサ基）を表す。Ｍはメソゲン基を表す。
なお、重合性基の定義は、上述の通りである。
Ｑ1及びＱ2の少なくとも１個はアクリロイル基、メタクリロイル基、又は、オキシラニル基であることが好ましく、いずれもアクリロイル基、メタクリロイル基、又は、オキシラニル基であることがより好ましい。
【０１０４】
Ｌ111、Ｌ112、Ｌ113、及び、Ｌ114で表される２価の連結基としては、−Ｏ−、−Ｓ−、−ＣＯ−、−ＮＲ112−、−ＣＯ−Ｏ−、−Ｏ−ＣＯ−Ｏ−、−ＣＯ−ＮＲ112−、−ＮＲ112−ＣＯ−、−Ｏ−ＣＯ−、−ＣＨ2−Ｏ−、−Ｏ−ＣＨ2−、−Ｏ−ＣＯ−ＮＲ112−、−ＮＲ112−ＣＯ−Ｏ−、及び、−ＮＲ112−ＣＯ−ＮＲ112−からなる群より選ばれる２価の連結基であることが好ましい。上記Ｒ112は炭素数１〜７のアルキル基又は水素原子である。
【０１０５】
Ａ111及びＡ112は、炭素数１〜２０の２価の連結基を表す。２価の連結基は、隣接していない酸素原子及び硫黄原子などのヘテロ原子を含んでいてもよい。なかでも、炭素数１〜１２のアルキレン基、アルケニレン基、又は、アルキニレン基が好ましく、炭素数１〜１２のアルキレン基がより好ましい。上記、アルキレン基、アルケニレン基、又は、アルキニレン基がエステル基を有しているのも好ましい。
２価の連結基は直鎖状であることが好ましく、また、上記２価の連結基は置換基を有していてもよく、置換基としては、例えば、ハロゲン原子（フッ素原子、塩素原子、又は、臭素原子）、シアノ基、メチル基、及び、エチル基が挙げられる。
【０１０６】
Ｍで表されるメソゲン基としては、公知のメソゲン基が挙げられる。なかでも、下記一般式（ＸＸＩＩ）で表される基が好ましい。
一般式（ＸＸＩＩ）：−（Ｗ1−Ｌ115）ｎ−Ｗ2−
式中、Ｗ1及びＷ2は、それぞれ独立に、２価の環状アルキレン基、２価の環状アルケニレン基、アリーレン基、又は、２価のヘテロ環基を表す。Ｌ115は、単結合又は２価の連結基を表す。ｎは、１〜４の整数を表す。
【０１０７】
Ｗ1及びＷ2としては、例えば、１，４−シクロヘキセンジイル、１，４−シクロヘキサンジイル、１，４−フェニレン、ピリミジン−２，５−ジイル、ピリジン−２，５−ジイル、１，３，４−チアジアゾール−２，５−ジイル、１，３，４−オキサジアゾール−２，５−ジイル、ナフタレン−２，６−ジイル、ナフタレン−１，５−ジイル、チオフェン−２，５−ジイル、及び、ピリダジン−３，６−ジイルが挙げられる。１，４−シクロヘキサンジイルの場合、トランス体及びシス体の構造異性体のどちらの異性体であってもよく、任意の割合の混合物でもよい。なかでも、トランス体が好ましい。
Ｗ1及びＷ2は、それぞれ置換基を有していてもよい。置換基としては、例えば、上述した置換基群Ｙで例示された基が挙げられ、より具体的には、ハロゲン原子（フッ素原子、塩素原子、臭素原子、及び、ヨウ素原子）、シアノ基、炭素数１〜１０のアルキル基（例えば、メチル基、エチル基、及び、プロピル基等）、炭素数１〜１０のアルコキシ基（例えば、メトキシ基、及び、エトキシ基等）、炭素数１〜１０のアシル基（例えば、ホルミル基、及び、アセチル基等）、炭素数１〜１０のアルコキシカルボニル基（例えば、メトキシカルボニル基、及び、エトキシカルボニル基等）、炭素数１〜１０のアシルオキシ基（例えば、アセチルオキシ基、及び、プロピオニルオキシ基等）、ニトロ基、トリフルオロメチル基、及び、ジフルオロメチル基等が挙げられる。
【０１０８】
Ｌ115で表される２価の連結基としては、上述したＬ111〜Ｌ114で表される２価の連結基の具体例が挙げられ、例えば、−ＣＯ−Ｏ−、−Ｏ−ＣＯ−、−ＣＨ2−Ｏ−、及び、−Ｏ−ＣＨ2−が挙げられる。
【０１０９】
上記一般式（ＸＸＩＩ）で表されるメソゲン基の基本骨格で好ましい骨格を、以下に例示する。これらに上記置換基が置換していてもよい。
【０１１０】
【化１６】
2020033330.tif 000017
【０１１１】
【化１７】
2020033330.tif 000018
【０１１２】
なお、一般式（ＸＸＩ）で表される化合物は、特表平１１−５１３０１９号公報（ＷＯ９７／００６００）に記載の方法を参照して合成できる。
棒状液晶化合物は、特開平１１−３２３１６２号公報及び特許４１１８６９１号に記載のメソゲン基を有するモノマーであってもよい。
【０１１３】
（円盤状液晶化合物）
円盤状液晶化合物は、少なくとも部分的に円盤状構造を有する。円盤状構造は、少なくとも芳香族環を有する。そのため、円盤状液晶化合物は、分子間のπ−π相互作用によるスタッキング構造の形成により柱状構造を形成しうる。
円盤状構造として、具体的には、Ａｎｇｅｗ．Ｃｈｅｍ．Ｉｎｔ．  Ｅｄ．  ２０１２，  ５１，  ７９９０−７９９３及び特開平７−３０６３１７号公報に記載のトリフェニレン構造、並びに、特開２００７−２２２０号公報及び特開２０１０−２４４０３８号公報に記載の３置換ベンゼン構造等が挙げられる。
【０１１４】
なかでも、重合性モノマーとして円盤状液晶化合物を用いることにより、高い熱伝導性を示す熱伝導材料が得られる。その理由としては、棒状液晶化合物が直線的（一次元的）にしか熱伝導できないのに対して、円盤状液晶化合物は法線方向に平面的（二次元的）に熱伝導できるため、熱伝導パスが増え、熱伝導率が向上する、と考えられる。
また、円盤状液晶化合物を用いることにより、組成物の硬化物の耐熱性が向上する。
【０１１５】
円盤状液晶化合物は、３個以上の重合性基を有することが好ましい。３個以上の重合性基を有する円盤状液晶化合物を含む組成物の硬化物はガラス転移温度が高く、耐熱性が高い傾向がある。円盤状液晶化合物は棒状液晶化合物と比較して、メソゲン部分の特性に影響を与えることなく３個以上の重合性基を有しやすい。円盤状液晶化合物が有する重合性基の数は８個以下が好ましく、６個以下がより好ましい。重合性基はアクリロイル基、メタクリロイル基、又は、オキシラニル基であることが好ましい。
【０１１６】
円盤状液晶化合物としては、以下の一般式（ＸＩ）で表される化合物又は一般式（ＸＩＩ）で表される化合物が好ましい。
【０１１７】
【化１８】
2020033330.tif 000019
【０１１８】
式中、Ｒ11、Ｒ12、Ｒ13、Ｒ14、Ｒ15、及び、Ｒ16はそれぞれ独立に＊−Ｘ11−Ｌ11−Ｐ11又は＊−Ｘ12−Ｙ12を表し、＊はトリフェニレン環との結合位置を表し、Ｒ11、Ｒ12、Ｒ13、Ｒ14、Ｒ15、及び、Ｒ16のうち２個以上は＊−Ｘ11−Ｌ11−Ｐ11であり、Ｘ１１及びＸ１２はそれぞれ独立に、単結合、−Ｏ−、−Ｃ（＝Ｏ）−、−ＯＣ（＝Ｏ）−、−ＯＣ（＝Ｏ）Ｏ−、−ＯＣ（＝Ｏ）ＮＨ−、−ＯＣ（＝Ｏ）Ｓ−、−Ｃ（＝Ｏ）Ｏ−、−Ｃ（＝Ｏ）ＮＨ−、−Ｃ（＝Ｏ）Ｓ−、−ＮＨＣ（＝Ｏ）−、−ＮＨＣ（＝Ｏ）Ｏ−、−ＮＨＣ（＝Ｏ）ＮＨ−、−ＮＨＣ（＝Ｏ）Ｓ−、−Ｓ−、−ＳＣ（＝Ｏ）−、−ＳＣ（＝Ｏ）Ｏ−、−ＳＣ（＝Ｏ）ＮＨ−、又は、−ＳＣ（＝Ｏ）Ｓ−を表し、Ｌ11は２価の連結基又は単結合を表し、Ｐ11は重合性基を表し、Ｙ12は、水素原子、炭素数１〜２０の直鎖状、分岐鎖状、若しくは、環状のアルキル基、又は、炭素数１〜２０の直鎖状、分岐鎖状、若しくは、環状のアルキル基において１個又は２個以上のメチレン基が−Ｏ−、−Ｓ−、−ＮＨ−、−Ｎ（ＣＨ3）−、−Ｃ（＝Ｏ）−、−ＯＣ（＝Ｏ）−、又は、−Ｃ（＝Ｏ）Ｏ−で置換された基を表す。
【０１１９】
Ｒ11、Ｒ12、Ｒ13、Ｒ14、Ｒ15、及び、Ｒ16は３個以上が＊−Ｘ11−Ｌ11−Ｐ11であることが好ましい。なかでも、Ｒ11及びＲ12のいずれか１個以上、Ｒ13及びＲ14のいずれか１個以上、並びに、Ｒ15及びＲ16のいずれか１個以上が＊−Ｘ11−Ｌ11−Ｐ11であることがより好ましく、Ｒ11、Ｒ12、Ｒ13、Ｒ14、Ｒ15、及び、Ｒ16が全て＊−Ｘ11−Ｌ11−Ｐ11であることが更に好ましく、Ｒ11、Ｒ12、Ｒ13、Ｒ14、Ｒ15、及び、Ｒ16が全て同一の＊−Ｘ11−Ｌ11−Ｐ11であることが特に好ましい。
【０１２０】
Ｘ11及びＸ12としては、それぞれ独立に、−Ｏ−、−ＯＣ（＝Ｏ）−、−ＯＣ（＝Ｏ）Ｏ−、−ＯＣ（＝Ｏ）ＮＨ−、−Ｃ（＝Ｏ）Ｏ−、−Ｃ（＝Ｏ）ＮＨ−、−ＮＨＣ（＝Ｏ）−、又は、ＮＨＣ（＝Ｏ）Ｏ−が好ましく、−ＯＣ（＝Ｏ）−、−Ｃ（＝Ｏ）Ｏ−、−ＯＣ（＝Ｏ）ＮＨ−、又は、−Ｃ（＝Ｏ）ＮＨ−がより好ましく、−Ｃ（＝Ｏ）Ｏ−が更に好ましい。
【０１２１】
Ｌ11は、Ｘ11とＰ11とを連結する２価の連結基又は単結合を表す。２価の連結基としては、−Ｏ−、−ＯＣ（＝Ｏ）−、−Ｃ（＝Ｏ）Ｏ−、炭素数１〜１０（好ましくは炭素数１〜８、より好ましくは炭素数１〜６）のアルキレン基、炭素数６〜２０（好ましくは炭素数６〜１４、より好ましくは炭素数６〜１０）のアリーレン基、又は、これらの組み合わせからなる基等が挙げられる。
炭素数１〜１０のアルキレン基としては、例えば、メチレン基、エチレン基、プロピレン基、ブチレン基、ペンチレン基、及び、ヘキシレン基等が挙げられる。
炭素数６〜２０のアリーレン基としては、例えば、１，４−フェニレン基、１，３−フェニレン基、１，４−ナフチレン基、１，５−ナフチレン基、及び、アントラセニレン基等が挙げられ、１，４−フェニレン基が好ましい。
【０１２２】
上記アルキレン基及び上記アリーレン基は、それぞれ置換基を有していてもよい。置換基としては、例えば、上述した置換基群Ｙで例示された基が挙げられる。置換基の数は１〜３個が好ましく、１個がより好ましい。置換基の置換位置は特に限定されない。置換基としては、ハロゲン原子又は炭素数１〜３のアルキル基が好ましく、メチル基がより好ましい。アルキレン基及びアリーレン基は無置換であることも好ましい。特にアルキレン基は無置換であることが好ましい。
【０１２３】
Ｐ11は、重合性基を表す。重合性基の定義は、上述の通りである。
Ｐ11はアクリロイル基、メタクリロイル基、又は、オキシラニル基であることが好ましい。
【０１２４】
Ｙ12は、水素原子、炭素数１〜２０の直鎖状、分岐鎖状、若しくは、環状のアルキル基、又は、炭素数１〜２０の直鎖状、分岐鎖状、若しくは、環状のアルキル基において１個又は２個以上のメチレン基が−Ｏ−、−Ｓ−、−ＮＨ−、−Ｎ（ＣＨ3）−、−Ｃ（＝Ｏ）−、−ＯＣ（＝Ｏ）−、又は、−Ｃ（＝Ｏ）Ｏ−で置換された基を表す。
Ｙ12が炭素数１〜２０の直鎖状、分岐鎖状、若しくは、環状のアルキル基、又は、炭素数１〜２０の直鎖状、分岐鎖状、若しくは、環状のアルキル基において１個又は２個以上のメチレン基が−Ｏ−、−Ｓ−、−ＮＨ−、−Ｎ（ＣＨ3）−、−Ｃ（＝Ｏ）−、−ＯＣ（＝Ｏ）−、又は、−Ｃ（＝Ｏ）Ｏ−で置換された基の場合、Ｙ12が表す基に存在する水素原子はハロゲン原子で置換されていてもよい。
炭素数１〜２０の直鎖状又は分岐鎖状のアルキル基としては、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、１，１−ジメチルプロピル基、ｎ−ヘキシル基、イソヘキシル基、直鎖状又は分岐鎖状のヘプチル基、オクチル基、ノニル基、デシル基、ウンデシル基、及び、ドデシル基が挙げられる。
環状のアルキル基の炭素数は、３以上が好ましく、５以上がより好ましく、また、２０以下が好ましく、１０以下がより好ましく、８以下が更に好ましく、６以下が特に好ましい。環状のアルキル基の例としては、シクロプロピル基、シクロブチル基、シクロペンチル基、シクロヘキシル基、シクロヘプチル基、及び、シクロオクチル基が挙げられる。
Ｙ１２としては、水素原子、炭素数１〜２０の直鎖状、分岐鎖状、若しくは環状のアルキル基、又は、炭素数１〜２０のアルキレンオキシド基が好ましく、炭素数１〜１２の直鎖状若しくは分岐鎖状のアルキル基、又は、炭素数１〜２０のエチレンオキシド基若しくはプロピレンオキシド基がより好ましい。
【０１２５】
上記一般式（ＸＩ）で表される化合物の具体例については、特開平７−２８１０２８号公報の段落００２８〜００３６、特開平７−３０６３１７号公報、特開２００５−１５６８２２号公報の段落００１６〜００１８、特開２００６−３０１６１４号公報の段落００６７〜００７２、及び、液晶便覧（平成１２年丸善株式会社発刊）３３０頁〜３３３頁に記載の例を参照できる。
【０１２６】
【化１９】
2020033330.tif 000020
【０１２７】
式中、Ａ2、Ａ3、及び、Ａ4はそれぞれ独立に−ＣＨ＝又は−Ｎ＝を表し、Ｒ17、Ｒ18、及び、Ｒ19はそれぞれ独立に、＊−Ｘ211−（Ｚ21−Ｘ212）ｎ21−Ｌ21−Ｐ21又は＊−Ｘ211−（Ｚ22−Ｘ222）ｎ22−Ｙ22を表し、＊は中心環との結合位置を表し、Ｒ17、Ｒ18、及び、Ｒ19のうち２個以上は＊−Ｘ211−（Ｚ21−Ｘ212）ｎ21−Ｌ21−Ｐ21であり、Ｘ211、Ｘ212、及び、Ｘ222はそれぞれ独立に、単結合、−Ｏ−、−Ｃ（＝Ｏ）−、−ＯＣ（＝Ｏ）−、−ＯＣ（＝Ｏ）Ｏ−、−ＯＣ（＝Ｏ）ＮＨ−、−ＯＣ（＝Ｏ）Ｓ−、−Ｃ（＝Ｏ）Ｏ−、−Ｃ（＝Ｏ）ＮＨ−、−Ｃ（＝Ｏ）Ｓ−、−ＮＨＣ（＝Ｏ）−、−ＮＨＣ（＝Ｏ）Ｏ−、−ＮＨＣ（＝Ｏ）ＮＨ−、−ＮＨＣ（＝Ｏ）Ｓ−、−Ｓ−、−ＳＣ（＝Ｏ）−、−ＳＣ（＝Ｏ）Ｏ−、−ＳＣ（＝Ｏ）ＮＨ−、又は、−ＳＣ（＝Ｏ）Ｓ−を表し、Ｚ21及びＺ22はそれぞれ独立に、５員環若しくは６員環の芳香族基、又は、５員環若しくは６員環の非芳香族基を表し、Ｌ21は、Ｘ212とＰ21とを連結する２価の連結基又は単結合を表し、Ｐ21は重合性基を表し、Ｙ22は水素原子、炭素数１〜２０の直鎖状、分岐鎖状、若しくは、環状のアルキル基、又は、炭素数１〜２０の直鎖状、分岐鎖状、若しくは、環状のアルキル基において１個又は２個以上のメチレン基が−Ｏ−、−Ｓ−、−ＮＨ−、−Ｎ（ＣＨ3）−、−Ｃ（＝Ｏ）−、−ＯＣ（＝Ｏ）−、又は、−Ｃ（＝Ｏ）Ｏ−で置換された基を表し、ｎ21及びｎ22はそれぞれ独立に、０〜３の整数を表し、ｎ21及びｎ22が２以上の場合の複数個あるＺ21−Ｘ212及びＺ22−Ｘ222は同一でも異なっていてもよい。
【０１２８】
Ｒ17、Ｒ18、及び、Ｒ19は全て、＊−Ｘ211−（Ｚ21−Ｘ212）ｎ21−Ｌ21−Ｐ21であることが好ましい。Ｒ17、Ｒ18、及び、Ｒ19は全て同一の＊−Ｘ211−（Ｚ21−Ｘ212）ｎ21−Ｌ21−Ｐ21であることがより好ましい。
【０１２９】
Ｘ211、Ｘ212、及び、Ｘ222としては、単結合、又は、−ＯＣ（＝Ｏ）−が好ましい。
Ｚ21及びＺ22はそれぞれ独立に、５員環若しくは６員環の芳香族基、又は、５員環若しくは６員環の非芳香族基を表し、例えば、１，４−フェニレン基、１，３−フェニレン基、及び、２価の複素環基等が挙げられる。
【０１３０】
上記芳香族基及び非芳香族基は置換基を有していてもよい。置換基としては、上述した置換基群Ｙで例示された基が挙げられる。置換基の数は１個又は２個が好ましく、１個がより好ましい。置換基の置換位置は特に限定されない。置換基としては、ハロゲン原子又はメチル基が好ましい。ハロゲン原子としては塩素原子又はフッ素原子が好ましい。上記芳香族基及び非芳香族基は無置換であることも好ましい。
【０１３１】
２価の複素環としては、例えば、以下の複素環が挙げられる。
【化２０】
2020033330.tif 000021
【０１３２】
式中、＊はＸ211に結合する側の部位を示し、＊＊はＸ212（又はＸ222）に結合する側の部位を示し；Ａ41及びＡ42はそれぞれ独立にメチン基又は窒素原子を表し；Ｘ4は、酸素原子、硫黄原子、メチレン基、又は、イミノ基を表す。
Ａ41及びＡ42は、少なくとも一方が窒素原子であることが好ましく、両方が窒素原子であることがより好ましい。また、Ｘ4は酸素原子であることが好ましい。
【０１３３】
Ｌ21は、Ｘ212とＰ21とを連結する２価の連結基又は単結合を表し、一般式（ＸＩ）におけるＬ11と同義である。Ｌ21としては、−Ｏ−、−ＯＣ（＝Ｏ）−、−Ｃ（＝Ｏ）Ｏ−、炭素数１〜１０（好ましくは炭素数１〜８、より好ましくは炭素数１〜６）のアルキレン基、又は、これらの組み合わせからなる基が好ましい。
【０１３４】
Ｐ21は、重合性基を表す。重合性基の定義は、上述の通りである。
Ｐ21は、アクリロイル基、メタクリロイル基、又は、オキシラニル基であることが好ましい。
【０１３５】
Ｙ22はそれぞれ独立に、水素原子、炭素数１〜２０の直鎖状、分岐鎖状、若しくは環状のアルキル基、又は、炭素数１〜２０の直鎖状、分岐鎖状、若しくは環状のアルキル基において１個又は２個以上のメチレン基が−Ｏ−、−Ｓ−、−ＮＨ−、−Ｎ（ＣＨ3）−、−Ｃ（＝Ｏ）−、−ＯＣ（＝Ｏ）−、又は、−Ｃ（＝Ｏ）Ｏ−で置換された基を表し、一般式（ＸＩ）におけるＹ12と同義であり、好ましい範囲も同様である。
【０１３６】
ｎ21及びｎ22はそれぞれ独立に、０〜３の整数を表し、１〜３の整数が好ましく、２又は３がより好ましい。
【０１３７】
一般式（ＸＩＩ）で表される化合物の詳細及び具体例については、特開２０１０−２４４０３８号公報の段落００１３〜００７７の記載を参照でき、その内容は本明細書に組み込まれる。
【０１３８】
電子密度を減らすことでスタッキングを強くし、カラム状集合体を形成しやすくなるという点で、一般式（ＸＩ）又は一般式（ＸＩＩ）で表される化合物としては、水素結合性官能基を有する化合物であることが好ましい。
水素結合性官能基としては、−ＯＣ（＝Ｏ）ＮＨ−、−Ｃ（＝Ｏ）ＮＨ−、−ＮＨＣ（＝Ｏ）−、−ＮＨＣ（＝Ｏ）Ｏ−、−ＮＨＣ（＝Ｏ）ＮＨ−、−ＮＨＣ（＝Ｏ）Ｓ−、及び、ＳＣ（＝Ｏ）ＮＨ−等が挙げられる。
【０１３９】
一般式（ＸＩ）で表される化合物、及び、一般式（ＸＩＩ）で表される化合物として特に好ましい具体例としては以下の化合物が挙げられる。なお、以下に挙げられる化合物におけるオキシラニル基及びオキセタニル基が、アクリロイル又はメタクリロイル基である例も好ましい。
【０１４０】
【化２１】
2020033330.tif 000022
【０１４１】
【化２２】
2020033330.tif 000023
【０１４２】
【化２３】
2020033330.tif 000024
【０１４３】
【化２４】
2020033330.tif 000025
【０１４４】
【化２５】
2020033330.tif 000026
【０１４５】
【化２６】
2020033330.tif 000027
【０１４６】
【化２７】
2020033330.tif 000028
【０１４７】
【化２８】
2020033330.tif 000029
【０１４８】
【化２９】
2020033330.tif 000030
2020033330.tif 000031
【０１４９】
一般式（ＸＩ）で表される化合物は、特開平７−３０６３１７号公報、特開平７−２８１０２８号公報、特開２００５−１５６８２２号公報、及び、特開２００６−３０１６１４号公報に記載の方法に準じて合成できる。
一般式（ＸＩＩ）で表される化合物は、特開２０１０−２４４０３８号公報、特開２００６−７６９９２号公報、及び、特開２００７−２２２０号公報に記載の方法に準じて合成できる。
【０１５０】
＜硬化剤＞
硬化剤としては、例えば、アミン系硬化剤、フェノール系硬化剤、グアニジン系硬化剤、イミダゾール系硬化剤、ナフトール系硬化剤、アクリル系硬化剤、酸無水物系硬化剤、活性エステル系硬化剤、ベンゾオキサジン系硬化剤、及び、シアネートエステル系硬化剤等が挙げられる。
【０１５１】
また、上記硬化剤は、液晶性を示すことが好ましい。つまり、硬化剤は、液晶化合物であることが好ましい。言い換えると、活性水素含有官能基を有する液晶化合物であることが好ましい。上記硬化剤としては、なかでも、熱伝導性シートの水平方向（面内方向）の熱伝導性がより向上する点で、活性水素含有官能基を有する円盤状液晶化合物（以下、「特定硬化剤」ともいう。）が好ましい。
なお、本明細書において「活性水素」とは、窒素原子、酸素原子、又は硫黄原子と直接結合した水素原子を意図する。また、「円盤状液晶化合物」の定義及び好適態様については、上述した通りである。
以下、活性水素含有官能基を有する円盤状液晶化合物（特定硬化剤）について詳述する。
【０１５２】
特定硬化剤が含む活性水素含有官能基としては、上記活性水素を含む官能基であれば特に制限されず、例えば、アミノ基、チオール基、水酸基、カルボキシ基等が挙げられ、アミノ基、チオール基、水酸基、又はカルボキシ基が好ましく、水酸基がより好ましい。
【０１５３】
なお、特定硬化剤に含まれる活性水素含有官能基の種類は、併用する特定化合物に含まれ得るＹ1で表される架橋又は重合が可能な官能基、並びに、重合性モノマーに含まれる重合性基（以下、これらを「反応性基」と総称することもある。）の種類に応じて適宜選択される。
活性水素含有官能基がアミノ基である場合に使用可能な反応性基としては、オキシラニル基、オキセタニル基、カルボキシ基、ハロゲン化ベンジル基、イソシアネート基、アルデヒド基、及びカルボニル基等が挙げられる。
活性水素含有官能基がチオール基である場合に使用可能な反応性基としては、ビニル基、オキシラニル基、オキセタニル基、ハロゲン化ベンジル基、カルボン酸無水物基、イソシアネート基、及びアルコキシシリル基等が挙げられる。
活性水素含有官能基が水酸基である場合に使用可能な反応性基としては、オキシラニル基、オキセタニル基、ハロゲン化ベンジル基、カルボン酸無水物基、イソシアネート基、及びアルコキシシリル基等が挙げられる。
活性水素含有官能基がカルボキシ基である場合に使用可能な反応性基としては、オキシラニル基、オキセタニル基、ハロゲン化ベンジル基、シアネートエステル基、アミノ基、イソシアネート基、及びアジリジン基等が挙げられる。
【０１５４】
特定硬化剤は、３個以上の活性水素含有官能基を有することが好ましい。なお、その上限値は、８個以下が好ましく、６個以下がより好ましい。
【０１５５】
特定硬化剤としては、上述した一般式（ＸＩ）で表される化合物中のＰ11で表される重合性基を上記活性水素含有官能基に置換した化合物、及び、上述した一般式（ＸＩＩ）で表される化合物中のＰ21で表される重合性基を上記活性水素含有官能基に置換した化合物が挙げられる。なかでも、上述した一般式（ＸＩＩ）で表される化合物中のＰ21で表される重合性基を上記活性水素含有官能基に置換した化合物が好ましい。このような化合物としては、例えば、下記構造の化合物が挙げられる。
【０１５６】
【化３０】
2020033330.tif 000032
【０１５７】
上記硬化剤は、１種のみを使用していてもよいし、２種以上を併用していてもよい。
組成物中における上記硬化剤の含有量は、組成物の全固形分に対して、１０〜８０質量％が好ましく、１０〜６０質量％がより好ましく、１０〜４０質量％が更に好ましい。
【０１５８】
＜硬化促進剤＞
組成物は、更に、硬化促進剤を含んでいてもよい。
硬化促進剤の種類は制限されず、例えば、トリフェニルホスフィン、２−エチル−４−メチルイミダゾール、三フッ化ホウ素アミン錯体、１−ベンジル−２−メチルイミダゾール、及び特開２０１２−６７２２５号公報の段落００５２に記載のものが挙げられる。
組成物が硬化促進剤を含む場合、組成物中における硬化促進剤の含有量は特に制限されないが、組成物中の全固形分に対して、０．１〜１０質量％が好ましい。
【０１５９】
＜重合開始剤＞
組成物は、更に、重合開始剤を含んでいてもよい。
特に、重合性モノマーが重合性基として（メタ）アクリロイル基を有する場合には、組成物は、特開２０１０−１２５７８２号公報の段落００６２及び特開２０１５−０５２７１０号公報の段落００５４に記載の重合開始剤を含むことが好ましい。
組成物が重合開始剤を含む場合、組成物中における重合開始剤の含有量は特に制限されないが、組成物中の全固形分に対して、０．１〜２０質量％が好ましい。
【０１６０】
＜溶媒＞
組成物は、更に、溶媒を含んでいてもよい。
溶媒の種類は特に制限されず、有機溶媒であることが好ましい。有機溶媒としては、例えば、シクロペンタノン、シクロヘキサノン、酢酸エチル、メチルエチルケトン、ジクロロメタン、及びテトラヒドロフラン等が挙げられる。
【０１６１】
〔組成物の製造方法〕
組成物の製造方法は特に限定されず、例えば、窒化ホウ素と特定化合物とを接触させる工程を有する方法が挙げられる。
窒化ホウ素と特定化合物との接触は、例えば、窒化ホウ素と特定化合物を含む溶液を攪拌することにより実施される。
【０１６２】
上記溶液の溶媒の種類は特に限定されないが、有機溶媒が好ましい。有機溶媒としては、例えば、シクロペンタノン、シクロヘキサノン、酢酸エチル、メチルエチルケトン、ジクロロメタン、及び、テトラヒドロフランが挙げられる。
また、窒化ホウ素と特定化合物とを接触させる工程の際に、上記溶液は、上述した重合性モノマー等のその他の成分を含んでいてもよい。
【０１６３】
窒化ホウ素と特定化合物との混合比は、窒化ホウ素の構造及び表面積、並びに、特定化合物の分子のアスペクト比等の分子構造を考慮して決定すればよい。なお、混合比の好適態様については上述したとおりである。
攪拌条件（攪拌回転数、温度条件）は特に限定されない。
【０１６４】
組成物中において、特定化合物は、表面修飾剤として、窒化ホウ素に吸着していると考えられる。特に、特定化合物は、窒化ホウ素と水素結合等の結合を形成し、表面修飾を達成していることが好ましい。
また、組成物中に、特定化合物以外の窒化ホウ素に吸着し得る他の表面修飾剤が含まれていてもよい。つまり、窒化ホウ素は、特定化合物と、特定化合物以外の窒化ホウ素に吸着し得る他の表面修飾剤により表面修飾されていてもよい。
【０１６５】
＜組成物の硬化方法＞
組成物の硬化方法は特に限定されず、重合性モノマーの種類によって適宜最適な方法が選ばれる。硬化方法は、例えば、熱硬化反応であっても、光硬化反応であってもよく、熱硬化反応が好ましい。
熱硬化反応の際の加熱温度は特に限定されない。例えば、５０〜２００℃の範囲で適宜選択すればよい。また、熱硬化反応を行う際には、温度の異なる加熱処理を複数回にわたって実施してもよい。
【０１６６】
なお、硬化反応は、シート状とした組成物に対して実施することが好ましい。具体的には、例えば、組成物を塗布し、得られた塗膜に対して硬化反応を実施すればよい。その際、プレス加工を行ってもよい。
【０１６７】
また、硬化反応は、半硬化反応であってもよい。つまり、得られる硬化物が、いわゆるＢステージ状態（半硬化状態）であってもよい。
上記のような半硬化させた硬化物をデバイス等に接触するように配置した後、更に加熱等によって本硬化させることにより、硬化物である熱伝導材料を含む層とデバイスとの接着性がより向上する。
【０１６８】
〔用途〕
上記組成物は、種々の用途に適用できる。例えば、顔料、触媒、電極材料、半導体材料、熱伝導材料、及び潤滑剤等として様々な分野に応用できる。
なかでも、上記組成物は、熱伝導材シート及び熱伝導層付きデバイスを形成するために用いることが好ましい。
以下、熱伝導材シート及び熱伝導層付きデバイスに関して詳述する。
【０１６９】
＜熱伝導材シート、熱伝導層付きデバイス＞
本発明の熱伝導シートは、上述した組成物を硬化して作製できる。つまり、上記組成物は、熱伝導シートを形成するために用いることができる。なお、硬化反応を含む熱伝導材料の作製については、「高熱伝導性コンポジット材料」（シーエムシー出版、竹澤由高著）ｐ６３−７８を参照できる。
なお、上記熱伝導シートには特定化合物及び窒化ホウ素が含まれていればよく、その製造方法は上記組成物を用いる態様には限定されない。
熱伝導材シート中には、特定化合物及び窒化ホウ素以外の成分が含まれていてもよく、例えば、バインダーが挙げられる。なお、バインダーとしては、上述した重合性モノマーが硬化して形成されるバインダーが挙げられる。
【０１７０】
上記熱伝導シートは、膜厚方向だけでなく水平方向（面内方向）にも熱伝導性がより優れる点で、窒化ホウ素が水平配向をとっていることが好ましい。特に、平板状の窒化ホウ素は、水平配向をとりやすい。なお、窒化ホウ素が平板状である場合、「窒化ホウ素が水平配向をとる」とは、窒化ホウ素のｃ軸（言い換えると、（００２面）に垂直な方向）が、熱伝導性シートの膜厚方向と略平行に配向することを意図する。
特に、熱伝導シートは、水平方向の熱伝導性がより優れる点で、下記式（１）を満たすことが好ましい。
式（１）：Ｉ（００２）／Ｉ（１００）≧２０
Ｉ（００２）：Ｘ線回折により測定される窒化ホウ素の（００２）面に由来するピーク強度
Ｉ（１００）：Ｘ線回折により測定される窒化ホウ素の（１００）面に由来するピーク強度
Ｘ線回折方法及び装置は、公知の方法を採用できる。
【０１７１】
熱伝導シートは、熱伝導性に優れるため、放熱シート等の放熱材として用いることができる。例えば、パワー半導体デバイス等の各種デバイスの放熱用途に用いることができる。より具体的には、デバイス上に上記熱伝導シートを含む熱伝導層を配置して熱伝導層付きデバイスを作製することにより、デバイスからの発熱を効率的に熱伝導層で放熱できる。
【０１７２】
なお、上記熱伝導シートは、完全に硬化した状態であってもよく、半硬化状態（上述したＢステージ状態）であってもよい。上述したように、半硬化状態の熱伝導シートであればデバイス上に配置した後、加熱処理を施すことにより、デバイス上に接着性に優れた熱伝導層を形成できる。
【実施例】
【０１７３】
以下に実施例に基づいて本発明をさらに詳細に説明する。以下の実施例に示す材料、使用量、割合、処理内容、及び処理手順等は、本発明の趣旨を逸脱しない限り適宜変更できる。したがって、本発明の範囲は以下に示す実施例により限定的に解釈されるべきものではない。
【０１７４】
［特定表面修飾剤の合成］
特定表面修飾剤（Ｃ−１〜Ｃ−３４）は、合成したものを使用した。以下に、Ｃ−１の合成例を一例として示す。
なお、下記合成例において、「ＤＭＡｃ」とはＮ，Ｎ−ジメチルアセトアミドを表し、「ＴＨＦ」とはテトラヒドロフランを表し、「ＤＭＦ」とはＮ，Ｎ−ジメチルホルムアミドを表し、「ＴＢＳＣｌ」とはｔｅｒｔ−ブチルジメチルクロロシランを表し、「ＥＡ」とはエチルアミンを表し、「ＤＩＰＥＡ」とはＮ，Ｎ−ジイソプロピルエチルアミンを表し、「ＴＢＡＦ」とはテトラブチルアンモニウムフルオリドを表す。また、「Ｍｅ」はメチル基を表し、「Ｂｕ」はブチル基を表す。
【０１７５】
【化３１】
2020033330.tif 000033
【０１７６】
［組成物の調製及び評価］
〔各種成分〕
以下に、実施例及び比較例で使用した各種成分を示す。
＜表面修飾剤＞
以下に、実施例及び比較例で使用した表面修飾剤を示す。
【０１７７】
【化３２】
2020033330.tif 000034
【０１７８】
【化３３】
2020033330.tif 000035
【０１７９】
【化３４】
2020033330.tif 000036
【０１８０】
【化３５】
2020033330.tif 000037
【０１８１】
【化３６】
2020033330.tif 000038
【０１８２】
【化３７】
2020033330.tif 000039
【０１８３】
【化３８】
2020033330.tif 000040
【０１８４】
【化３９】
2020033330.tif 000041
【０１８５】
＜重合性モノマー＞
以下に、実施例及び比較例で使用した重合性モノマーを示す。
なお、以下において、Ａ−１、Ａ−２、及びＡ−３は、非液晶化合物に該当する。Ａ−４は、液晶化合物に該当する。
Ａ−１：三菱化学（株）社製  ＹＸ―４０００（下記構造のもの）
【０１８６】
【化４０】
2020033330.tif 000042
【０１８７】
Ａ−２：新日鐡住金（株）社製  ＺＸ−１０５９（下記構造のもの）
【０１８８】
【化４１】
2020033330.tif 000043
【０１８９】
Ａ−３：ＤＩＣ（株）社製  ＨＰ−４７１０（下記構造のもの）
【０１９０】
【化４２】
2020033330.tif 000044
【０１９１】
Ａ−４：下記構造の化合物を合成して用いた。
【０１９２】
【化４３】
2020033330.tif 000045
【０１９３】
＜硬化剤＞
以下に、実施例及び比較例で使用した硬化剤を示す。
なお、以下において、Ｂ−１は、非液晶化合物に該当する。Ｂ−２は、液晶化合物に該当する。
【０１９４】
Ｂ−１：日本化薬（株）社製  ＧＰＨ-６５（下記構造のもの）
【０１９５】
【化４４】
2020033330.tif 000046
【０１９６】
Ｂ−２：下記構造の化合物を合成して用いた。
【０１９７】
【化４５】
2020033330.tif 000047
【０１９８】
＜窒化ホウ素＞
以下に、実施例及び比較例で使用した窒化ホウ素を示す。
「ＰＴ−１１０」：平板状窒化ホウ素（平均粒径：４５μｍ、モーメンティブ製）
「ＳＧＰＳ」：凝集状窒化ホウ素（平均粒径１２μｍ、デンカ（株）社製）
なお、「ＰＴ−１１０」は、層状の六方晶の結晶構造を有しており、ａ軸方向とｃ軸方向の辺の比率（ａ／ｃ）が１．５以上である。
【０１９９】
＜硬化促進剤＞
硬化促進剤として、ＴＰＰ（トリフェニルホスフィン）を用いた。
【０２００】
＜溶媒＞
溶媒として、ＭＥＫ（メチルエチルケトン）を用いた。
【０２０１】
〔実施例１〕
下記表１に示す各種成分を、重合性モノマー、ＭＥＫ、硬化剤、表面修飾剤、及び硬化促進剤の順で混合した後、窒化ホウ素を添加した。得られた混合物を自転公転ミキサー（ＴＨＩＮＫＹ社製、あわとり練太郎ＡＲＥ−３１０）で５分間処理することで組成物１を得た。なお、組成物１の最終的な固形分は、表１に記載された固形分濃度（「溶媒」欄内に記載）になるよう、ＭＥＫで調整した。
【０２０２】
次に、アプリケーターを用いて、ポリエステルフィルム（ＮＰ−１００Ａ  パナック社製、膜厚１００μｍ）の離型面上に膜厚が約６００μｍになるように組成物１を塗布し、空気下で１時間放置することで塗膜１を得た。
次に、塗膜１の塗膜面を別のポリエステルフィルムで覆い、真空熱プレス（熱板温度１３０℃、真空度≦１ｋＰａ、圧力１２ＭＰａ、処理時間５時間）で処理することで塗膜を硬化し、樹脂シートを得た。樹脂シートの両面にあるポリエステルフィルムを剥がし、表１に示す平均膜厚（実施例１では平均膜厚２５０μｍ）の熱伝導性シート１を得た。
【０２０３】
＜評価＞
得られた熱伝導性シート１に対し、下記の評価を実施した。
[１]分散性評価
分散性評価は、熱伝導性シート１を用いて実施した。具体的には、熱伝導性シート１の膜厚を任意の５か所の位置において測定し、その測定ばらつきについて標準偏差を求め、下記の基準にしたがって評価した。標準偏差が小さい場合（言い換えると膜厚のばらつきが小さい場合）、窒化ホウ素が良好に分散していることを示す。一方、標準偏差が大きい場合（言い換えると膜厚のばらつきが大きい場合）、硬化物中において凝集等が発生し表面凹凸が生じていることを意味し、つまり窒化ホウ素の分散性が劣っていることを示す。
膜厚測定は、アイフェイズ社製の「アイフェイズ・モバイル１ｕ」を用いて実施した。
（評価基準）
「Ａ」：標準偏差が５未満
「Ｂ」：標準偏差が５以上１０未満
「Ｃ」：標準偏差が１０以上３０未満
「Ｄ」：標準偏差が３０以上
結果を表１に示す。
【０２０４】
[２]熱伝導性評価
熱伝導性評価は、熱伝導性シート１を用いて実施した。熱伝導率の測定はレーザーフラッシュ法を用いて、水平方向（面内方向）と膜厚方向のそれぞれを測定した。
（評価基準）
「Ａ」：  １５Ｗ／ｍ・Ｋ以上
「Ｂ」：  １２Ｗ／ｍ・Ｋ以上１５Ｗ／ｍ・Ｋ未満
「Ｃ」：  ９Ｗ／ｍ・Ｋ以上１２Ｗ／ｍ・Ｋ未満
「Ｄ」：  ９Ｗ／ｍ・Ｋ未満
【０２０５】
[３]窒化ホウ素の配向度評価
窒化ホウ素の配向度評価は、熱伝導性シート１を用いて実施した。
具体的には、Ｘ線回折により下記式（１）により求められる値を配向度として、後述する評価基準に基づいて評価した。
式（１）：Ｉ（００２）／Ｉ（１００）
Ｉ（００２）：Ｘ線回折により測定される窒化ホウ素の（００２）面に由来するピーク強度
Ｉ（１００）：Ｘ線回折により測定される窒化ホウ素の（１００）面に由来するピーク強度
（評価基準）
「Ａ」：  Ｉ（００２）／Ｉ（１００）の値が１００以上
「Ｂ」：  Ｉ（００２）／Ｉ（１００）の値が２０以上１００未満
「Ｃ」：  Ｉ（００２）／Ｉ（１００）の値が２０未満
結果を表１に示す。
【０２０６】
〔実施例２〜５３、比較例１〜５〕
実施例１と同様の手順により、下記表１に示す実施例及び比較例の各組成物を得た。なお、組成物の最終的な固形分は、表１に記載された固形分濃度（「溶媒」欄内に記載）になるよう、ＭＥＫで調整した。
また、得られた各組成物から熱伝導性シート２〜５３、及び比較用熱伝導性シート１〜５を作製し、実施例１と同様の評価試験を実施した。結果を表１に示す。
【０２０７】
以下に、表１を示す。
なお、表１において、各成分欄に記載される（数値）は、組成物中の全固形分に対する各成分の含有量（質量％）を意味する。
また、表１中に記載される「膜厚（μｍ）」は、熱伝導性シートの平均膜厚を意味する。
また、表１中の「重合性モノマー」欄及び「硬化剤」欄における「液晶化合物に該当するか否か」において、「Ａ」は、液晶化合物に該当する場合を表し、「Ｂ」は、液晶化合物に該当しない場合を表す。
また、表１中の「表面修飾剤」欄における「一般式（１）に該当する場合、ｎ個のＧ1のうち１つ以上が縮合多環式の芳香族炭化水素環基を表すか否か」において、「Ａ」は、ｎ個のＧ1のうち１つ以上が縮合多環式の芳香族炭化水素環基を表す場合を表し、「Ｂ」は、ｎ個のＧ1がいずれも縮合多環式の芳香族炭化水素環基を表さない場合を表す。
【０２０８】
【表１】
2020033330.tif 000048
【０２０９】
【表２】
2020033330.tif 000049
【０２１０】
【表３】
2020033330.tif 000050
【０２１１】
＜実施例５４＞
また、表面修飾剤Ｃ−６（一般式（２）で表される化合物に該当する。）中のアルデヒド基を、ボロン酸基、ハロゲン原子、イソチオシアネート基、シアネート基、Ｎ−ヒドロキシコハク酸イミド基、スルホニルクロリド基、カルボン酸クロリド基、カーボネート基を含む１価の置換基（具体的には、＊−Ｏ−ＣＯ−Ｏ−ＣＨ3）、カルボジイミド基を含む１価の置換基（具体的には、＊−Ｎ＝Ｃ＝Ｎ−ＣＨ（ＣＨ3）2）、カルボン酸基、ホスホン酸基、ホスフィン酸基、スルホン酸基、ニトリル基、ニトロ基、アルコキシシリル基、アルキニル基、マレイミド基、アシルアジド基、アリールハライド基、ｐ−フルオロフェニル基、ペンタフルオロフェニルエステル基、イミドエステル基を含む１価の置換基、又はハロゲン化アルキル基に変更した以外は同様の構造を有する化合物を各々合成した。次いで、表面修飾剤を上記化合物に変更した以外は実施例６と同様の方法により、各組成物を調製した。得られた組成物を用いて実施例６と同様の方法により熱伝導シートを作製したところ、実施例６と同等の結果が得られた。
【０２１２】
＜実施例５５＞
また、表面修飾剤Ｃ−７（一般式（４）で表される化合物に該当する。）中のアルデヒド基を、ボロン酸基、ハロゲン原子、イソチオシアネート基、シアネート基、Ｎ−ヒドロキシコハク酸イミド基、スルホニルクロリド基、カルボン酸クロリド基、カーボネート基を含む１価の置換基（具体的には、＊−Ｏ−ＣＯ−Ｏ−ＣＨ3）、カルボジイミド基を含む１価の置換基（具体的には、＊−Ｎ＝Ｃ＝Ｎ−ＣＨ（ＣＨ3）2）、カルボン酸基、ホスホン酸基、ホスフィン酸基、スルホン酸基、ニトリル基、ニトロ基、アルコキシシリル基、アルキニル基、マレイミド基、アシルアジド基、アリールハライド基、ペンタフルオロフェニルエステル基、イミドエステル基を含む１価の置換基、又はハロゲン化アルキル基に変更した以外は同様の構造を有する化合物を各々合成した。次いで、表面修飾剤を上記化合物に変更した以外は実施例７と同様の方法により、各組成物を調製した。得られた組成物を用いて実施例７と同様の方法により熱伝導シートを作製したところ、実施例７と同等の結果が得られた。
【０２１３】
＜実施例５６＞
また、表面修飾剤Ｃ−８（一般式（３）で表される化合物に該当する。）中のアルデヒド基を、ボロン酸基、ハロゲン原子、イソチオシアネート基、シアネート基、Ｎ−ヒドロキシコハク酸イミド基、スルホニルクロリド基、カルボン酸クロリド基、カーボネート基を含む１価の置換基（具体的には、＊−Ｏ−ＣＯ−Ｏ−ＣＨ3）、カルボジイミド基を含む１価の置換基（具体的には、＊−Ｎ＝Ｃ＝Ｎ−ＣＨ（ＣＨ3）2）、カルボン酸基、ホスホン酸基、ホスフィン酸基、スルホン酸基、ニトリル基、ニトロ基、アルコキシシリル基、アルキニル基、マレイミド基、アシルアジド基、アリールハライド基、ペンタフルオロフェニルエステル基、イミドエステル基を含む１価の置換基、又はハロゲン化アルキル基に変更した以外は同様の構造を有する化合物を各々合成した。次いで、表面修飾剤を上記化合物に変更した以外は実施例８と同様の方法により、各組成物を調製した。得られた組成物を用いて実施例８と同様の方法により熱伝導シートを作製したところ、実施例８と同等の結果が得られた。
【０２１４】
表１の結果から、実施例の組成物によれば、熱伝導性に優れた熱伝導シートを形成できることが明らかである。
また、表１の結果から、一般式（１）中のｎ個のＧ1のうち１つ以上が縮合多環式の芳香族炭化水素環基を表す場合、分散性により優れることが確認された。
【０２１５】
また、重合性モノマー及び硬化剤がいずれも液晶化合物である場合、得られる熱伝導シートの水平方向（面内方向）の熱伝導性がより優れることが確認できた（実施例１、実施例１１、実施例１４、及び実施例１７の対比、実施例３、実施例１２、実施例１５、及び実施例１８の対比、並びに実施例５、実施例１６、及び実施例１９の対比）。
【０２１６】
また、窒化ホウ素が平板状である場合、得られる熱伝導シートの水平方向（面内方向）の熱伝導性がより優れることが確認できた（実施例１〜１０と実施例２０〜２９の対比）。
【０２１７】
一方、比較例の組成物から得られる熱伝導シートは、いずれも膜厚方向の熱伝導性が所望の要求を満たさなかった。